(57)【要約】【課題】従来技術においては、高いエネルギー密度の電池が望まれる。【解決手段】第１部分と、第２部分と、を備え、前記第１部分は、第１の正極層と、第１の負極層と、前記第１の正極層と前記第１の負極層との間に位置する第１の固体電解質層と、を含み、前記第２部分は、第２の正極層と、第２の負極層と、前記第２の正極層と前記第２の負極層との間に位置する第２の固体電解質層と、を含み、前記第１部分と前記第２部分とは、互いに、接しており、前記第２部分は、前記第１部分よりも鋭く曲げられた状態で、配置されており、前記第１の固体電解質層は、第１の結着剤を含み、前記第２の固体電解質層は、第２の結着剤を含み、前記第２の結着剤を含む前記第２の固体電解質層の柔軟性は、前記第１の結着剤を含む前記第１の固体電解質層の柔軟性よりも、高い、電池。【選択図】図１
2017069195.tif 000002
【特許請求の範囲】
【請求項１】
第１部分と、
第２部分と、
を備え、
前記第１部分は、第１の正極層と、第１の負極層と、前記第１の正極層と前記第１の負極層との間に位置する第１の固体電解質層と、を含み、
前記第２部分は、第２の正極層と、第２の負極層と、前記第２の正極層と前記第２の負極層との間に位置する第２の固体電解質層と、を含み、
前記第１部分と前記第２部分とは、互いに、接しており、
前記第２部分は、前記第１部分よりも鋭く曲げられた状態で、配置されており、
前記第１の固体電解質層は、第１の結着剤を含み、
前記第２の固体電解質層は、第２の結着剤を含み、
前記第２の結着剤を含む前記第２の固体電解質層の柔軟性は、前記第１の結着剤を含む前記第１の固体電解質層の柔軟性よりも、高い、
電池。
【請求項２】
前記第２の結着剤は、ゴム系結着剤である、
請求項１に記載の電池。
【請求項３】
前記第２の結着剤は、スチレンブタジエンゴム、ブタジエンゴム、スチレン・イソプレン共重合体、イソブチレン・イソプレン共重合体、エチレン・プロピレン・ジエン共重合体、アクリロニトリル・ブタジエン共重合体、水素化スチレンブタジエンゴム、水素化アクリロニトリル・ブタジエン共重合体、エチレン−プロピレン−ジエンマー、スルホン化エチレン−プロピレン−ジエンマー、からなる群より選択される少なくとも１種である、
請求項１または２に記載の電池。
【請求項４】
前記第１の結着剤は、有機系結着剤である、
請求項１から３のいずれかに記載の電池。
【請求項５】
前記第１の結着剤は、ポリフッ化ビニリデン、ポリテトラフルオロエチレン、テトラフルオロエチレン−ヘキサフルオロプロピレン、テトラフルオロエチレン−ヘキサフルオロエチレン共重合体、テフロンバインダー、テトラフルオロエチレン−パーフルオロアルキルビニルエーテル共重合体、フッ化ビニリデン−ヘキサフルオロプロピレン共重合体、フッ化ビニリデン−クロロトリフルオロエチレン共重合体、エチレン−テトラフルオロエチレン共重合体、ポリクロロトリフルオロエチレン、フッ化ビニリデン−ヘキサフルオロプロピレン−テトラフルオロエチレン共重合体、フッ化ビニリデン−パーフルオロメチルビニルエーテル−テトラフルオロエチレン共重合体、エチレン−クロロトリフルオロエチレン共重合体、カルボキシメチルセルロース、ポリアクリロニトリル、ポリエチレンオキシド、ポリプロピレンオキシド、ポリ塩化ビニル、ポリメチルメタクリレート、ポリメチルアクリレート、ポリメタクリル酸、ポリメタクリル酸金属塩、ポリアクリル酸、ポリアクリル酸金属塩、ポリビニルアルコール、ポリ塩化ビニリデン、ポリエチレンイミン、ポリメタクリロニトリル、ポリイミド、ポリアミック酸、ポリアミドイミド、ポリエステル、ポリエチレン、ポリプロピレン、ポリ酢酸ビニル、ニトロセルロース、ポリテトラフルオロエチレン、エチレン−アクリル酸共重合体、エチレン−アクリル酸共重合体の（Ｎａ＋）イオン架橋体、エチレン−メタクリル酸共重合体、エチレン−メタクリル酸共重合体の（Ｎａ＋）イオン架橋体、エチレン−アクリル酸メチル共重合体、エチレン−アクリル酸メチル共重合体の（Ｎａ＋）イオン架橋体、エチレン−メタクリル酸メチル共重合体、エチレン−メタクリル酸メチル共重合体の（Ｎａ＋）イオン架橋体、モノアルキルトリアルコキシシラン重合体からなる高分子、モノアルキルトリアルコキシシラン重合体とテトラアルコキシシランモノマーとを共重合させた高分子、からなる群より選択される少なくとも１種である、
請求項１から４のいずれかに記載の電池。
【請求項６】
前記第１の正極層の厚みをＤp1とし、
前記第２の正極層の厚みをＤp2とすると、
Ｄp1＞Ｄp2、を満たす、
請求項１から５のいずれかに記載の電池。
【請求項７】
前記第１の負極層の厚みをＤn1とし、
前記第２の負極層の厚みをＤn2とすると、
Ｄn1＞Ｄn2、を満たす、
請求項１から６のいずれかに記載の電池。
【請求項８】
前記第２の正極層の厚みをＤp2とし、
前記第２の負極層の厚みをＤn2とすると、
Ｄp2＜Ｄn2、を満たす、
請求項１から７のいずれかに記載の電池。
【請求項９】
第３部分を備え、
前記第３部分は、第３の正極層と、第３の負極層と、前記第３の正極層と前記第３の負極層との間に位置する第３の固体電解質層と、を含み、
前記第１部分と前記第３部分とは、互いに、接しており、
前記第３部分は、前記第１部分よりも鋭く曲げられた状態で、配置されており、
前記第３の固体電解質層は、第３の結着剤を含み、
前記第３の結着剤を含む前記第３の固体電解質層の柔軟性は、前記第１の結着剤を含む前記第１の固体電解質層の柔軟性よりも、高い、
請求項１から８のいずれかに記載の電池。
【請求項１０】
前記第１の正極層の厚みをＤp1とし、
前記第３の正極層の厚みをＤp3とすると、
Ｄp1＞Ｄp3、を満たす、
請求項９に記載の電池。
【請求項１１】
前記第１の負極層の厚みをＤn1とし、
前記第３の負極層の厚みをＤn3とすると、
Ｄn1＞Ｄn3、を満たす、
請求項９または１０に記載の電池。
【請求項１２】
前記第３の正極層の厚みをＤp3とし、
前記第３の負極層の厚みをＤn3とすると、
Ｄp3＜Ｄn3、を満たす、
請求項９から１１のいずれかに記載の電池。
【請求項１３】
第１層と、
第２層と、
集電体層と、
を備え、
前記第１層は、前記第１部分と、前記第２部分と、を含み、
前記第２層は、第４部分と、第５部分と、を含み、
前記第４部分は、第４の正極層と、第４の負極層と、前記第４の正極層と前記第４の負極層との間に位置する第４の固体電解質層と、を含み、
前記第５部分は、第５の正極層と、第５の負極層と、前記第５の正極層と前記第５の負極層との間に位置する第５の固体電解質層と、を含み、
前記第４部分と前記第５部分とは、互いに、接しており、
前記第５部分は、前記第４部分よりも鋭く曲げられた状態で、配置されており、
前記第４の固体電解質層は、第４の結着剤を含み、
前記第５の固体電解質層は、第５の結着剤を含み、
前記第５の結着剤を含む前記第５の固体電解質層の柔軟性は、前記第４の結着剤を含む前記第４の固体電解質層の柔軟性よりも、高く、
前記第１層と前記第２層と前記集電体層とは、積層され、
前記集電体層の一方の側は、前記第１の負極層と前記第２の負極層とに、接しており、
前記集電体層のもう一方の側は、前記第４の正極層と前記第５の正極層とに、接しており、
前記第２部分と前記集電体層と前記第５部分とは、互いに同じ方向に曲げられた状態で、配置されている、
請求項１から１２のいずれかに記載の電池。
【請求項１４】
前記第２部分と前記集電体層と前記第５部分とは、前記第４部分が位置する側に曲げられた状態で、配置されており、
前記第５部分の幅は、前記第２部分の幅よりも、小さい、
請求項１３に記載の電池。
【請求項１５】
前記第２部分と前記集電体層と前記第５部分とは、前記第１部分が位置する側に曲げられた状態で、配置されており、
前記第２部分の幅は、前記第５部分の幅よりも、小さい、
請求項１３に記載の電池。
【請求項１６】
前記第１層は、第３部分を含み、
前記第３部分は、第３の正極層と、第３の負極層と、前記第３の正極層と前記第３の負極層との間に位置する第３の固体電解質層と、を含み、
前記第１部分と前記第３部分とは、互いに、接しており、
前記第３部分は、前記第１部分よりも鋭く曲げられた状態で、配置されており、
前記第３の固体電解質層は、第３の結着剤を含み、
前記第３の結着剤を含む前記第３の固体電解質層の柔軟性は、前記第１の結着剤を含む前記第１の固体電解質層の柔軟性よりも、高く、
前記第２層は、第６部分を含み、
前記第６部分は、第６の正極層と、第６の負極層と、前記第６の正極層と前記第６の負極層との間に位置する第６の固体電解質層と、を含み、
前記第４部分と前記第６部分とは、互いに、接しており、
前記第６部分は、前記第４部分よりも鋭く曲げられた状態で、配置されており、
前記第６の固体電解質層は、第６の結着剤を含み、
前記第６の結着剤を含む前記第６の固体電解質層の柔軟性は、前記第４の結着剤を含む前記第４の固体電解質層の柔軟性よりも、高く、
前記集電体層の一方の側は、前記第１の負極層と前記第２の負極層と前記第３の負極層とに、接しており、
前記集電体層のもう一方の側は、前記第４の正極層と前記第５の正極層と前記第６の正極層とに、接しており、
前記第３部分と前記集電体層と前記第６部分とは、互いに同じ方向に曲げられた状態で、配置されている、
請求項１３から１５のいずれかに記載の電池。
【請求項１７】
前記第３部分と前記集電体層と前記第６部分とは、前記第１部分が位置する側に曲げられた状態で、配置されており、
前記第３部分の幅は、前記第６部分の幅よりも、小さい、
請求項１６に記載の電池。
【請求項１８】
前記第３部分と前記集電体層と前記第６部分とは、前記第４部分が位置する側に曲げられた状態で、配置されており、
前記第６部分の幅は、前記第３部分の幅よりも、小さい、
請求項１６に記載の電池。
【発明の詳細な説明】
【技術分野】
【０００１】
本開示は、電池に関する。
【背景技術】
【０００２】
特許文献１には、正極とセパレーターと負極とからなる積層体の曲折部分について、正極板および負極板に未塗工部を設け、かつ、未塗工部を絶縁テープで覆う構成のリチウム二次電池が、開示されている。
【先行技術文献】
【特許文献】
【０００３】
【特許文献１】特開２００２−０９３４０４号公報
【発明の概要】
【発明が解決しようとする課題】
【０００４】
従来技術においては、高いエネルギー密度の電池が望まれる。
【課題を解決するための手段】
【０００５】
本開示の一様態における電池は、第１部分と、第２部分と、を備え、前記第１部分は、第１の正極層と、第１の負極層と、前記第１の正極層と前記第１の負極層との間に位置する第１の固体電解質層と、を含み、前記第２部分は、第２の正極層と、第２の負極層と、前記第２の正極層と前記第２の負極層との間に位置する第２の固体電解質層と、を含み、前記第１部分と前記第２部分とは、互いに、接しており、前記第２部分は、前記第１部分よりも鋭く曲げられた状態で、配置されており、前記第１の固体電解質層は、第１の結着剤を含み、前記第２の固体電解質層は、第２の結着剤を含み、前記第２の結着剤を含む前記第２の固体電解質層の柔軟性は、前記第１の結着剤を含む前記第１の固体電解質層の柔軟性よりも、高い。
【発明の効果】
【０００６】
本開示によれば、高いエネルギー密度の電池を実現できる。
【図面の簡単な説明】
【０００７】
【図１】図１は、実施の形態１における電池１０００の概略構成を示す断面図である。
【図２】図２は、実施の形態１における変形例の電池１１００の概略構成を示す断面図である。
【図３】図３は、実施の形態１における変形例の電池１２００の概略構成を示す断面図である。
【図４】図４は、実施の形態１における変形例の電池１３００の概略構成を示す断面図である。
【図５】図５は、実施の形態１における変形例の電池１４００の概略構成を示す断面図である。
【図６】図６は、実施の形態２における電池２０００の概略構成を示す断面図である。
【図７】図７は、実施の形態２における変形例の電池２１００の概略構成を示す断面図である。
【図８】図８は、実施の形態２における変形例の電池２２００の概略構成を示す断面図である。
【図９】図９は、実施の形態２における変形例の電池２３００の概略構成を示す断面図である。
【図１０】図１０は、実施の形態２における変形例の電池２４００の概略構成を示す断面図である。
【図１１】図１１は、実施の形態２における変形例の電池２５００の概略構成を示す断面図である。
【図１２】図１２は、実施の形態２における変形例の電池２６００の概略構成を示す断面図である。
【図１３】図１３は、負極ＮＥの製造方法を説明するための図である。
【図１４】図１４は、正極ＰＥの製造方法を説明するための図である。
【図１５】図１５は、電池の製造方法を説明するための図である。
【図１６】図１６は、電池の概略構成を示す断面図である。
【図１７】図１７は、実施の形態３における電池３０００の概略構成を示す断面図である。
【図１８】図１８は、実施の形態３における変形例の電池３１００の概略構成を示す断面図である。
【図１９】図１９は、実施の形態４における電池４０００の概略構成を示す断面図である。
【図２０】図２０は、実施の形態４における変形例の電池４１００の概略構成を示す断面図である。
【図２１】図２１は、実施の形態４における変形例の電池４２００の概略構成を示す断面図である。
【図２２】図２２は、実施の形態５における電池５０００の概略構成を示す断面図である。
【図２３】図２３は、実施の形態５における変形例の電池５１００の概略構成を示す断面図である。
【図２４】図２４は、実施の形態５における変形例の電池５２００の概略構成を示す断面図である。
【図２５】図２５は、実施の形態５における変形例の電池５３００の概略構成を示す断面図である。
【図２６】図２６は、実施の形態５における変形例の電池５４００の概略構成を示す断面図である。
【図２７】図２７は、実施の形態５における変形例の電池５５００の概略構成を示す断面図である。
【図２８】図２８は、バイポーラ電極の正極側部分Ｐｐの製造方法を説明するための図である。
【図２９】図２９は、バイポーラ電極ＢＵ１の製造方法を説明するための図である。
【図３０】図３０は、電池の製造方法を説明するための図である。
【図３１】図３１は、工程Ｂ８により作製された電池の概略構成を示す断面図である。
【発明を実施するための形態】
【０００８】
以下、実施の形態が、図面を参照しながら、説明される。
【０００９】
（実施の形態１）
図１は、実施の形態１における電池１０００の概略構成を示す断面図である。
【００１０】
実施の形態１における電池１０００は、第１部分１０１と、第２部分１０２と、を備える。
【００１１】
第１部分１０１は、第１の正極層ＰＡ１１と、第１の負極層ＮＡ１１と、第１の固体電解質層ＳＥ１１と、を含む。
【００１２】
第１の固体電解質層ＳＥ１１は、第１の正極層ＰＡ１１と第１の負極層ＮＡ１１との間に位置する。
【００１３】
第２部分１０２は、第２の正極層ＰＡ１２と、第２の負極層ＮＡ１２と、第２の固体電解質層ＳＥ１２と、を含む。
【００１４】
第２の固体電解質層ＳＥ１２は、第２の正極層ＰＡ１２と第２の負極層ＮＡ１２との間に位置する。
【００１５】
第１部分１０１と第２部分１０２とは、互いに、接している。
【００１６】
第２部分１０２は、第１部分１０１よりも鋭く曲げられた状態で、配置されている。
【００１７】
第１の正極層ＰＡ１１と第１の負極層ＮＡ１１と第１の固体電解質層ＳＥ１１とのうちの少なくとも１つは、第１の結着剤を含む。
【００１８】
第２の正極層ＰＡ１２と第２の負極層ＮＡ１２と第２の固体電解質層ＳＥ１２とのうちの少なくとも１つは、第２の結着剤を含む。
【００１９】
第２の結着剤の柔軟性は、第１の結着剤の柔軟性よりも、高い。例えば、第２の結着剤を含む層（第２の正極層ＰＡ１２、または、第２の固体電解質層ＳＥ１２、または、第２の負極層ＮＡ１２）の柔軟性は、第１の結着剤を含む層（第１の正極層ＰＡ１１、または、第１の固体電解質層ＳＥ１１、または、第１の負極層ＮＡ１１）の柔軟性よりも高い。
【００２０】
以上の構成によれば、高いエネルギー密度の電池を実現できる。
【００２１】
例えば、無機固体電解質を用いた電池では、粒子同士の結着性または粒子と集電体との結着性を高める目的で、結着剤が用いられる。
【００２２】
例えば、正極合剤層（正極層）は、正極活物質と、無機固体電解質と、結着剤とを含みうる。また、無機固体電解質層は、無機固体電解質と、結着剤とを含みうる。また、負極合剤層（負極層）は、負極活物質と、無機固体電解質と、結着剤とを含みうる。
【００２３】
このように、結着剤を含むことで、電池の捲回または折り曲げに伴う屈曲部の形成により生じる歪みまたは内部応力などを原因とする、粒子同士の接触点の分断または粒子と集電体との接触点の分断を抑制できる。この結果、電池のエネルギー密度を高めることができる。
【００２４】
一方で、結着剤（特に、柔軟性の高い結着剤）は、リチウムイオン、および電子を伝導しない絶縁性の物質である。このため、正極合剤層、無機固体電解質層、負極合剤層に含まれる結着剤が、柔軟性の高い結着剤であると、電池の充放電特性が低下し、エネルギー密度が低下する。
【００２５】
また、液体電解質を用いた電池では、例えば、正極合剤層に含まれる正極活物質と、結着剤との間に生じる小さな空隙に、液体電解質が容易に含浸する。これにより、良好な活物質／電解質界面が形成される。
【００２６】
一方で、例えば、無機固体電解質を用いた電池では、そのような小さな空隙に無機固体電解質が含浸することが困難である。このため、良好な活物質／電解質界面を形成できず、充放電特性が低下する。
【００２７】
柔軟性の低い結着剤は、屈曲に追従できず、割れまたはひずみが生じ易い。したがって、柔軟性の低い結着剤を屈曲部（例えば、第２部分）に用いると、充放電容量が低下する。
【００２８】
一方で、柔軟性の低い結着剤は、活物質粒子同士の接触を阻害し難い。このため、活物質粒子間のイオンまたは電子の伝導性が、高くなる。その結果、活物質あたりの充放電容量を、大きくできる。したがって、柔軟性の高い結着剤を用いる場合と比較して、柔軟性の低い結着剤を直線部（例えば、第１部分）に用いることで、より高いエネルギー密度の電池を実現できる。
【００２９】
また、柔軟性の高い結着剤（例えば、ゴム系結着剤）は、活物質粒子の表面を被覆する形で、活物質粒子同士を結着する。このため、活物質粒子間のイオンまたは電子の伝導性は、低くなる。すなわち、活物質あたりの充放電容量は、小さくなる。したがって、柔軟性の低い結着剤（例えば、フッ素系結着剤）を用いる場合と比較して、柔軟性の高い結着剤を直線部（例えば、第１部分）に用いると、充放電容量が低下する。
【００３０】
一方で、柔軟性の高い結着剤は、屈曲に追従でき、割れまたはひずみが生じ難い。したがって、柔軟性の高い結着剤を屈曲部（例えば、第２部分）に用いることで、充放電容量の低下を抑制できる。
【００３１】
そこで、実施の形態１の構成であれば、歪みまたは内部応力が加わる電池の第２部分（例えば、屈曲部）においては、柔軟性の高い結着剤を用いる。一方で、第１部分（例えば、直線部）においては、柔軟性の低い結着剤を用いる。
【００３２】
このため、実施の形態１の構成であれば、まず、柔軟性の高い結着剤により、第２部分（例えば、屈曲部）においては、歪みまたは内部応力に起因するエネルギー密度低下を、抑制できる。これとともに、第１部分（例えば、直線部）においては、柔軟性の低い結着剤を用いることで、結着剤による活物質粒子同士の接触の阻害に起因するエネルギー密度低下を、抑制できる。
【００３３】
この結果、直線部と屈曲部の両方の結着剤が一様に柔軟性の高い結着剤である構成と比較して、より高いエネルギー密度の電池を実現できる。また、直線部と屈曲部の両方の結着剤が一様に柔軟性の低い結着剤である構成と比較して、より高いエネルギー密度の電池を実現できる。
【００３４】
また、特許文献１に開示されるような、屈曲部に合剤層を設けない構成では、歪みまたは応力が発生することは無い。一方で、未塗工部（つまり、合剤層が無い屈曲部）では、発電がなされない。このため、電池のエネルギー密度が、低下する。
【００３５】
これに対して、実施の形態１の構成であれば、第２部分（例えば、屈曲部）にも、正極層、負極層、固体電解質層が、設けられる。
【００３６】
したがって、屈曲部に合剤層を設けない構成と比較して、実施の形態１の構成であれば、より高いエネルギー密度の電池を実現できる。
【００３７】
なお、実施の形態１においては、第２の結着剤を含む第２の固体電解質層ＳＥ１２の柔軟性は、第１の結着剤を含む第１の固体電解質層ＳＥ１１の柔軟性よりも、高くてもよい。
【００３８】
以上の構成によれば、より高いエネルギー密度の電池を実現できる。固体電解質層は、主たる材料として、固体電解質を含む層である。すなわち、固体電解質層は、他の層よりも、より多くの固体電解質（固体電解質粒子）を含む層である。このため、第２の固体電解質層ＳＥ１２が第２の結着剤を含むことでその柔軟性が高まることにより、第２の固体電解質層ＳＥ１２に多く含まれる固体電解質粒子間における割れまたはひずみを生じ難くできる。したがって、充放電容量の低下を、より抑制できる。また、第１の固体電解質層ＳＥ１１は第１の結着剤を含むことで、第１の固体電解質層ＳＥ１１に多く含まれる固体電解質粒子同士の結着剤による接触の阻害を抑制できる。その結果、より充放電容量を、大きくできる。
【００３９】
第１部分１０１は、直線的（平面的）に配置される部分であってもよい。
【００４０】
もしくは、第１部分１０１は、第２部分１０２よりも緩やかに曲げられて配置される部分であってもよい。
【００４１】
第１部分１０１は、例えば、巻き回し構造の電池、または、つづら折り構造の電池における、屈曲部ではない部分であってもよい。
【００４２】
第２部分１０２は、例えば、巻き回し構造の電池、または、つづら折り構造の電池における、屈曲部であってもよい。
【００４３】
なお、第１部分１０１の厚みと第２部分１０２の厚みとは、互いに同じであってもよい。
【００４４】
もしくは、第１部分１０１の厚みと第２部分１０２の厚みとは、互いに異なってもよい。
【００４５】
結着剤の柔軟性の高低（例えば、当該結着剤を含む層の柔軟性の高低）は、下記の方法にて、決定されうる。
【００４６】
結着剤を含む層（正極層、または、固体電解質層、または、負極層）を、所定の直径を有する丸棒の円周に沿って、折り曲げる。
【００４７】
このとき、折り曲げに伴って、結着剤を含む層からの材料（例えば、正極材料、固体電解質、負極材料、など）の脱落の有無が生じたか否かを確認する。
【００４８】
材料の脱落が確認されるまで、順次、より小さい直径の丸棒に替えながら、材料の脱落の有無を確認する。
【００４９】
初めて材料の脱落が確認された時に用いた丸棒の直径が小さいほど、結着剤の柔軟性がより高いと判断する。すなわち、当該結着剤を含む層（正極層、または、固体電解質層、または、負極層）の柔軟性がより高いと判断する。
【００５０】
なお、第１の結着剤は、有機系結着剤であってもよい。
【００５１】
以上の構成によれば、第１部分（例えば、直線部）において、結着剤の効果をより維持しながら、結着剤による活物質粒子同士の接触の阻害に起因するエネルギー密度低下をより抑制できる。この結果、より高いエネルギー密度の電池を実現できる。
【００５２】
また、第１の結着剤は、フッ素系結着剤であってもよい。フッ素系結着剤としては、例えば、ポリフッ化ビニリデン（ＰＶｄＦ）、ポリテトラフルオロエチレン（ＰＴＦＥ）、テトラフルオロエチレン−ヘキサフルオロプロピレン（ＦＥＰ）、テトラフルオロエチレン−ヘキサフルオロエチレン共重合体、テフロン（登録商標）バインダー、テトラフルオロエチレン−パーフルオロアルキルビニルエーテル共重合体（ＰＦＡ）、フッ化ビニリデン−ヘキサフルオロプロピレン共重合体、フッ化ビニリデン−クロロトリフルオロエチレン共重合体、エチレン−テトラフルオロエチレン共重合体（ＥＴＦＥ樹脂）、ポリクロロトリフルオロエチレン（ＰＣＴＦＥ）、フッ化ビニリデン−ヘキサフルオロプロピレン−テトラフルオロエチレン共重合体、フッ化ビニリデン−パーフルオロメチルビニルエーテル−テトラフルオロエチレン共重合体、エチレン−クロロトリフルオロエチレン共重合体（ＥＣＴＦＥ）、など、が用いられうる。
【００５３】
フッ素系結着剤は、繊維状である。このため、活物質粒子同士は、繊維状のフッ素系結着剤により、線状に、接触される。このため、フッ素系結着剤は、活物質粒子同士の接触を阻害し難い。したがって、フッ素系結着剤を第１の結着剤として用いることで、第１部分（例えば、直線部）において、結着剤の効果をより維持しながら、結着剤による活物質粒子同士の接触の阻害に起因するエネルギー密度低下をより抑制できる。この結果、より高いエネルギー密度の電池を実現できる。
【００５４】
また、第１の結着剤としては、カルボキシメチルセルロース、ポリアクリロニトリル、ポリエチレンオキシド、ポリプロピレンオキシド、ポリ塩化ビニル、ポリメチルメタクリレート、ポリメチルアクリレート、ポリメタクリル酸、ポリメタクリル酸金属塩、ポリアクリル酸、ポリアクリル酸金属塩、ポリビニルアルコール、ポリ塩化ビニリデン、ポリエチレンイミン、ポリメタクリロニトリル、ポリイミド、ポリアミック酸、ポリアミドイミド、ポリエステル、ポリエチレン、ポリプロピレン、ポリ酢酸ビニル、ニトロセルロース、ポリテトラフルオロエチレン、エチレン−アクリル酸共重合体、エチレン−アクリル酸共重合体の（Ｎａ＋）イオン架橋体、エチレン−メタクリル酸共重合体、エチレン−メタクリル酸共重合体の（Ｎａ＋）イオン架橋体、エチレン−アクリル酸メチル共重合体、エチレン−アクリル酸メチル共重合体の（Ｎａ＋）イオン架橋体、エチレン−メタクリル酸メチル共重合体、エチレン−メタクリル酸メチル共重合体の（Ｎａ＋）イオン架橋体、モノアルキルトリアルコキシシラン重合体からなる高分子、モノアルキルトリアルコキシシラン重合体とテトラアルコキシシランモノマーとを共重合させた高分子、からなる群より選択される少なくとも１種であってもよい。
【００５５】
以上の構成によれば、第１部分（例えば、直線部）において、結着剤の効果をより維持しながら、結着剤による活物質粒子同士の接触の阻害に起因するエネルギー密度低下をより抑制できる。この結果、より高いエネルギー密度の電池を実現できる。
【００５６】
また、第１の結着剤としては、上述の材料のうちの１種が、単独で、用いられてもよい。
【００５７】
もしくは、第１の結着剤としては、上述の材料のうちの２種以上が、組み合わされて、用いられてもよい。
【００５８】
なお、第２の結着剤は、ゴム系結着剤であってもよい。
【００５９】
以上の構成によれば、第２部分（例えば、屈曲部）に生じる歪みまたは内部応力の影響を、より小さくできる。これにより、歪みまたは内部応力に起因する充放電特性の低下が、より抑制される。この結果、より高いエネルギー密度の電池を実現できる。
【００６０】
また、第２の結着剤としては、スチレンブタジエンゴム（ＳＢＲ）、ブタジエンゴム（ＢＲ）、スチレン・イソプレン共重合体、イソブチレン・イソプレン共重合体（ブチルゴム）、エチレン・プロピレン・ジエン共重合体（エチレン−プロピレン−ジエンターポリマー）、アクリロニトリル・ブタジエン共重合体（ＮＢＲ）、水素化スチレンブタジエンゴム、水素化アクリロニトリル・ブタジエン共重合体、エチレン−プロピレン−ジエンマー（ＥＰＤＭ）、スルホン化エチレン−プロピレン−ジエンマー、からなる群より選択される少なくとも１種であってもよい。
【００６１】
以上の構成によれば、第２部分（例えば、屈曲部）に生じる歪みまたは内部応力の影響を、より小さくできる。これにより、歪みまたは内部応力に起因する充放電特性の低下が、より抑制される。この結果、より高いエネルギー密度の電池を実現できる。
【００６２】
また、第２の結着剤としては、上述の材料のうちの１種が、単独で、用いられてもよい。
【００６３】
もしくは、第２の結着剤としては、上述の材料のうちの２種以上が、組み合わされて、用いられてもよい。
【００６４】
なお、第１の正極層ＰＡ１１と第１の負極層ＮＡ１１と第１の固体電解質層ＳＥ１１との全てに、同じ種類の第１の結着剤が、それぞれ、含まれてもよい。
【００６５】
もしくは、第１の正極層ＰＡ１１と第１の負極層ＮＡ１１と第１の固体電解質層ＳＥ１１とに、異なる種類の第１の結着剤が、ぞれぞれ、含まれてもよい。
【００６６】
また、第１の正極層ＰＡ１１と第１の負極層ＮＡ１１と第１の固体電解質層ＳＥ１１とのうちの１つまたは２つが、第１の結着剤を含まない構成であってもよい。
【００６７】
なお、第２の正極層ＰＡ１２と第２の負極層ＮＡ１２と第２の固体電解質層ＳＥ１２との全てに、同じ種類の第２の結着剤が、それぞれ、含まれてもよい。
【００６８】
もしくは、第２の正極層ＰＡ１２と第２の負極層ＮＡ１２と第２の固体電解質層ＳＥ１２とに、異なる種類の第２の結着剤が、ぞれぞれ、含まれてもよい。
【００６９】
また、第２の正極層ＰＡ１２と第２の負極層ＮＡ１２と第２の固体電解質層ＳＥ１２とのうちの１つまたは２つが、第２の結着剤を含まない構成であってもよい。
【００７０】
なお、第２の結着剤を含む層の柔軟性が第１の結着剤を含む層の柔軟性よりも高い状態となる限りにおいて、第２の結着剤を含む層における第２の結着剤の含有量（例えば、第２の結着剤を含む層の全重量に対する、第２の結着剤の重量割合（重量％））と、第１の結着剤を含む層における第１の結着剤の含有量（例えば、第１の結着剤を含む層の全重量に対する、第１の結着剤の重量割合（重量％））とは、同じであってもよい。
【００７１】
もしくは、第２の結着剤を含む層の柔軟性が第１の結着剤を含む層の柔軟性よりも高い状態となる限りにおいて、第２の結着剤を含む層における第２の結着剤の含有量（重量％）は、第１の結着剤を含む層における第１の結着剤の含有量（重量％）よりも、大きくてもよい。
【００７２】
もしくは、第２の結着剤を含む層の柔軟性が第１の結着剤を含む層の柔軟性よりも高い状態となる限りにおいて、第２の結着剤を含む層における第２の結着剤の含有量（重量％）は、第１の結着剤を含む層における第１の結着剤の含有量（重量％）よりも、小さくてもよい。
【００７３】
第１の固体電解質層ＳＥ１１と第２の固体電解質層ＳＥ１２とは、固体電解質を含む層である。
【００７４】
当該固体電解質としては、例えば、無機固体電解質が、用いられうる。
【００７５】
当該無機固体電解質としては、例えば、酸化物固体電解質、または、硫化物固体電解質、など、が用いられうる。
【００７６】
酸化物固体電解質としては、例えば、ＬｉＴｉ2（ＰＯ4）3およびその元素置換体を代表とするＮＡＳＩＣＯＮ型固体電解質、（ＬａＬｉ）ＴｉＯ3系のペロブスカイト型固体電解質、Ｌｉ14ＺｎＧｅ4Ｏ16、Ｌｉ4ＳｉＯ4、Ｌｉ4ＧｅＯ4およびその元素置換体を代表とするＬＩＳＩＣＯＮ型固体電解質、Ｌｉ7Ｌａ3Ｚｒ2Ｏ12およびその元素置換体を代表とするガーネット型固体電解質、Ｌｉ3ＮおよびそのＨ置換体、Ｌｉ3ＰＯ4およびそのＮ置換体、など、が用いられうる。
【００７７】
硫化物固体電解質としては、例えば、Ｌｉ2Ｓ−Ｐ2Ｓ5、Ｌｉ2Ｓ−ＳｉＳ2、Ｌｉ2Ｓ−Ｂ2Ｓ3、Ｌｉ2Ｓ−ＧｅＳ2、Ｌｉ3.25Ｇｅ0.25Ｐ0.75Ｓ4、Ｌｉ10ＧｅＰ2Ｓ12、など、が用いられうる。また、これらに、ＬｉＸ（Ｘ：Ｆ、Ｃｌ、Ｂｒ、Ｉ）、ＭＯy、ＬｉxＭＯy（Ｍ：Ｐ、Ｓｉ、Ｇｅ、Ｂ、Ａｌ、Ｇａ、Ｉｎのいずれか）（ｘ、ｙ：自然数）などが、添加されてもよい。Ｌｉ2Ｓ−Ｐ2Ｓ5は、イオン導電率が高く、かつ、低電位で還元されにくく、粒子硬度が小さい。このため、Ｌｉ2Ｓ−Ｐ2Ｓ5を用いることで、電池化が容易となり、また高いエネルギー密度の電池を得ることができる。
【００７８】
第１の固体電解質層ＳＥ１１および第２の固体電解質層ＳＥ１２の厚みは、１〜１００μｍであってもよい。なお、固体電解質層の厚みが１μｍより薄い場合には、正極層と負極層とが短絡する可能性が高まる。なお、固体電解質層の厚みが１００μｍより厚い場合には、高出力での動作が困難となる可能性がある。
【００７９】
なお、第１の固体電解質層ＳＥ１１に含まれる固体電解質と第２の固体電解質層ＳＥ１２に含まれる固体電解質とは、互いに同じ材質および構成の固体電解質であってもよい。
【００８０】
もしくは、第１の固体電解質層ＳＥ１１に含まれる固体電解質と第２の固体電解質層ＳＥ１２に含まれる固体電解質とは、互いに異なる材質または構成の固体電解質であってもよい。
【００８１】
なお、第１の固体電解質層ＳＥ１１と第２の固体電解質層ＳＥ１２とは、互いに、接していてもよい。
【００８２】
第１の正極層ＰＡ１１と第２の正極層ＰＡ１２とは、正極活物質を含む層である。
【００８３】
第１の正極層ＰＡ１１と第２の正極層ＰＡ１２とは、正極活物質と固体電解質とを含む正極合剤層であってもよい。
【００８４】
正極活物質は、例えば、金属イオンを吸蔵および放出する材料であってもよい。正極活物質は、例えば、リチウムイオンを吸蔵および放出する材料であってもよい。正極活物質としては、例えば、リチウム含有遷移金属酸化物、遷移金属フッ化物、ポリアニオンおよびフッ素化ポリアニオン材料、および、遷移金属硫化物、など、が用いられうる。リチウムイオン含有遷移金属酸化物を用いた場合には、製造コストを安くでき、かつ、平均放電電圧を高めることができる。
【００８５】
正極合剤層の厚みは、１０〜５００μｍであってもよい。なお、正極合剤層の厚みが１０μｍより薄い場合には、十分な電池のエネルギー密度の確保が困難となる可能性がある。なお、正極合剤層の厚みが５００μｍより厚い場合には、高出力での動作が困難となる可能性がある。
【００８６】
なお、第１の正極層ＰＡ１１に含まれる正極活物質と第２の正極層ＰＡ１２に含まれる正極活物質とは、互いに同じ材質および構成の正極活物質であってもよい。
【００８７】
もしくは、第１の正極層ＰＡ１１に含まれる正極活物質と第２の正極層ＰＡ１２に含まれる正極活物質とは、互いに異なる材質および構成の正極活物質であってもよい。
【００８８】
なお、第１の正極層ＰＡ１１と第２の正極層ＰＡ１２とは、互いに、接していてもよい。
【００８９】
第１の負極層ＮＡ１１と第２の負極層ＮＡ１２とは、負極活物質を含む層である。
【００９０】
第１の負極層ＮＡ１１と第２の負極層ＮＡ１２とは、負極活物質と固体電解質とを含む負極合剤層であってもよい。
【００９１】
負極活物質は、例えば、金属イオンを吸蔵および放出する材料であってもよい。負極活物質は、例えば、リチウムイオンを吸蔵および放出する材料であってもよい。負極活物質としては、例えば、リチウム金属、リチウムと合金化反応を示す金属もしくは合金、炭素、遷移金属酸化物、遷移金属硫化物、など、が用いられうる。炭素としては、例えば、黒鉛、もしくは、ハードカーボンまたはコークスといった非黒鉛系炭素、が用いられうる。遷移金属酸化物としては、例えば、ＣｕＯ、ＮｉＯ、など、が用いられうる。遷移金属硫化物としては、例えば、ＣｕＳで表される硫化銅などが用いられうる。リチウムと合金化反応を示す金属もしくは合金としては、例えば、ケイ素化合物、錫化合物、アルミニウム化合物とリチウムの合金、など、が用いられうる。炭素を用いた場合は、製造コストを安くでき、かつ、平均放電電圧を高めることができる。
【００９２】
負極合剤層の厚みは、１０〜５００μｍであってもよい。なお、負極合剤層の厚みが１０μｍより薄い場合には、十分な電池のエネルギー密度の確保が困難となる可能性がある。なお、負極合剤層の厚みが５００μｍより厚い場合には、高出力での動作が困難となる可能性がある。
【００９３】
なお、第１の負極層ＮＡ１１に含まれる負極活物質と第２の負極層ＮＡ１２に含まれる負極活物質とは、互いに同じ材質および構成の負極活物質であってもよい。
【００９４】
もしくは、第１の負極層ＮＡ１１に含まれる負極活物質と第２の負極層ＮＡ１２に含まれる負極活物質とは、互いに異なる材質および構成の負極活物質であってもよい。
【００９５】
なお、第１の負極層ＮＡ１１と第２の負極層ＮＡ１２とは、互いに、接していてもよい。
【００９６】
図１に示される電池１０００は、正極集電体ＰＣを備える。
【００９７】
正極集電体ＰＣは、第１の正極層ＰＡ１１と第２の正極層ＰＡ１２とに接して、設けられる。
【００９８】
正極集電体としては、例えば、アルミニウム、ステンレス鋼、チタン、および、それらの合金などの金属材料で作られた、多孔質または無孔のシートまたはフィルムなどが用いられうる。アルミニウムおよびその合金は、安価で薄膜化し易い。シートまたはフィルムとしては、金属箔、または、メッシュ、など、であってもよい。
【００９９】
正極集電体の厚みは、１〜３０μｍであってもよい。なお、正極集電体の厚みが１μｍより薄い場合には、機械的な強度が十分でなく、集電体の割れまたは破れが生じ易くなる。なお、正極集電体の厚みが３０μｍより厚い場合には、電池のエネルギー密度が低下する可能性がある。
【０１００】
なお、正極集電体ＰＣには、正極端子が付設されてもよい。
【０１０１】
図１に示される電池１０００は、負極集電体ＮＣを備える。
【０１０２】
負極集電体ＮＣは、第１の負極層ＮＡ１１と第２の負極層ＮＡ１２とに接して、設けられる。
【０１０３】
負極集電体としては、例えば、ステンレス鋼、ニッケル、銅、および、それらの合金などの金属材料で作られた、多孔質または無孔のシートまたはフィルムなどが用いられうる。銅およびその合金は、安価で薄膜化し易い。シートまたはフィルムとしては、金属箔、または、メッシュ、など、であってもよい。
【０１０４】
負極集電体の厚みは、１〜３０μｍであってもよい。なお、負極集電体の厚みが１μｍより薄い場合には、機械的な強度が十分でなく、集電体の割れまたは破れが生じ易くなる。なお、負極集電体の厚みが３０μｍより厚い場合には、電池のエネルギー密度が低下する可能性がある。
【０１０５】
なお、負極集電体ＮＣには、負極端子が付設されてもよい。
【０１０６】
正極合剤層と負極合剤層は、電極抵抗を低減する目的で、導電助剤を含んでもよい。
【０１０７】
導電助剤としては、例えば、天然黒鉛または人造黒鉛のグラファイト類、アセチレンブラック、ケッチェンブラックなどのカーボンブラック類、炭素繊維または金属繊維などの導電性繊維類、フッ化カーボン、アルミニウムなどの金属粉末類、酸化亜鉛またはチタン酸カリウムなどの導電性ウィスカー類、酸化チタンなどの導電性金属酸化物、ポリアニリン、ポリピロール、ポリチオフェンなどの導電性高分子化合物、など、が用いられうる。炭素導電助剤を用いた場合、低コスト化を図ることができる。
【０１０８】
なお、第１の正極層ＰＡ１１の厚みＤp1と第２の正極層ＰＡ１２の厚みＤp2とは、互いに、同じであってもよい。
【０１０９】
また、第１の固体電解質層ＳＥ１１の厚みＤe1と第２の固体電解質層ＳＥ１２の厚みＤe2とは、互いに、同じであってもよい。
【０１１０】
また、第１の負極層ＮＡ１１の厚みＤn1と第２の負極層ＮＡ１２の厚みＤn2とは、互いに、同じであってもよい。
【０１１１】
なお、第１部分１０１に含まれる各層の厚みと第２部分１０２に含まれる各層の厚みとは、それぞれ、互いに、異なっていてもよい。
【０１１２】
図２は、実施の形態１における変形例の電池１１００の概略構成を示す断面図である。
【０１１３】
図２に示される電池１１００においては、Ｄp1＞Ｄp2、を満たす。
【０１１４】
以上の構成によれば、第２部分（例えば、屈曲部）の正極層が第１部分（例えば、直線部）の正極層よりも薄くなることで、第２部分（例えば、屈曲部）に生じる歪みまたは内部応力が、より小さくなる。これにより、歪みまたは内部応力に起因する充放電特性の低下が、より抑制される。この結果、より高いエネルギー密度の電池を実現できる。
【０１１５】
図３は、実施の形態１における変形例の電池１２００の概略構成を示す断面図である。
【０１１６】
図３に示される電池１２００においては、Ｄn1＞Ｄn2、を満たす。
【０１１７】
以上の構成によれば、第２部分（例えば、屈曲部）の負極層が第１部分（例えば、直線部）の負極層よりも薄くなることで、第２部分（例えば、屈曲部）に生じる歪みまたは内部応力が、より小さくなる。これにより、歪みまたは内部応力に起因する充放電特性の低下が、より抑制される。この結果、より高いエネルギー密度の電池を実現できる。
【０１１８】
図４は、実施の形態１における変形例の電池１３００の概略構成を示す断面図である。
【０１１９】
図５は、実施の形態１における変形例の電池１４００の概略構成を示す断面図である。
【０１２０】
図４に示される電池１３００および図５に示される電池１４００においては、Ｄn1＞Ｄn2、かつ、Ｄp1＞Ｄp2、を満たす。
【０１２１】
以上の構成によれば、上述の電池１１００および電池１２００の構成により奏する上述の効果を、両立させることができる。この結果、より高いエネルギー密度の電池を実現できる。
【０１２２】
なお、正極層の正極活物質として、負極層に含まれる負極活物質よりも粒子硬度が大きい活物質が用いられる場合には、第２部分（例えば、屈曲部）において、歪みまたは内部応力が生じ易い。
【０１２３】
そこで、図２に示される電池１１００または図５に示される電池１４００のように、Ｄp2＜Ｄn2、を満たしてもよい。
【０１２４】
以上の構成によれば、正極層に生じる歪みまたは内部応力が、より小さくなる。これにより、歪みまたは内部応力に起因する充放電特性の低下が、より抑制される。この結果、より高いエネルギー密度の電池を実現できる。
【０１２５】
なお、図１〜図５に示されるように、第２部分１０２は、第１の負極層ＮＡ１１が位置する側に曲げられた状態で、配置されていてもよい。
【０１２６】
もしくは、第２部分１０２は、第１の正極層ＰＡ１１が位置する側に曲げられた状態で、配置されていてもよい。この構成であっても、上述した各効果を奏することができる。
【０１２７】
（実施の形態２）
以下、実施の形態２が説明される。なお、上述の実施の形態１と重複する説明は、適宜、省略される。
【０１２８】
図６は、実施の形態２における電池２０００の概略構成を示す断面図である。
【０１２９】
実施の形態２における電池２０００は、上述の実施の形態１において示された構成に加えて、下記の構成をさらに備える。
【０１３０】
すなわち、実施の形態２における電池２０００は、第３部分１０３を備える。
【０１３１】
第３部分１０３は、第３の正極層ＰＡ１３と、第３の負極層ＮＡ１３と、第３の正極層ＰＡ１３と第３の負極層ＮＡ１３との間に位置する第３の固体電解質層ＳＥ１３と、を含む。
【０１３２】
第１部分１０１と第３部分１０３とは、互いに、接している。
【０１３３】
第３部分１０３は、第１部分１０１よりも鋭く曲げられた状態で、配置されている。
【０１３４】
第３の正極層ＰＡ１３と第３の負極層ＮＡ１３と第３の固体電解質層ＳＥ１３とのうちの少なくとも１つは、第３の結着剤を含む。
【０１３５】
第３の結着剤の柔軟性は、第１の結着剤の柔軟性よりも、高い。例えば、第３の結着剤を含む層（第３の正極層ＰＡ１３、または、第３の固体電解質層ＳＥ１３、または、第３の負極層ＮＡ１３）の柔軟性は、第１の結着剤を含む層（第１の正極層ＰＡ１１、または、第１の固体電解質層ＳＥ１１、または、第１の負極層ＮＡ１１）の柔軟性よりも高い。
【０１３６】
以上の構成によれば、まず、柔軟性の高い結着剤により、第３部分（例えば、屈曲部）においては、歪みまたは内部応力に起因するエネルギー密度低下を、抑制できる。これとともに、第１部分（例えば、直線部）においては、柔軟性の低い結着剤を用いることで、結着剤による活物質粒子同士の接触の阻害に起因するエネルギー密度低下、を抑制できる。この結果、より高いエネルギー密度の電池を実現できる。
【０１３７】
なお、実施の形態２においては、第３の結着剤を含む第３の固体電解質層ＳＥ１３の柔軟性は、第１の結着剤を含む第１の固体電解質層ＳＥ１１の柔軟性よりも、高くてもよい。
【０１３８】
以上の構成によれば、より高いエネルギー密度の電池を実現できる。すなわち、第３の固体電解質層ＳＥ１３が第３の結着剤を含むことでその柔軟性が高まることにより、第３の固体電解質層ＳＥ１３に多く含まれる固体電解質粒子間における割れまたはひずみを生じ難くできる。したがって、充放電容量の低下を、より抑制できる。
【０１３９】
なお、第３部分１０３は、例えば、巻き回し構造の電池、または、つづら折り構造の電池における、屈曲部であってもよい。
【０１４０】
また、第３部分１０３は、第２部分１０２よりも緩やかに曲げられて配置される部分であってもよい。
【０１４１】
もしくは、第３部分１０３は、第２部分１０２よりも鋭く曲げられて配置される部分であってもよい。
【０１４２】
もしくは、第３部分１０３は、第２部分１０２と同程度に曲げられて配置される部分であってもよい。
【０１４３】
なお、第３部分１０３の厚みと第１部分１０１の厚みとは、互いに同じであってもよい。
【０１４４】
もしくは、第３部分１０３の厚みと第１部分１０１の厚みとは、互いに異なってもよい。
【０１４５】
なお、第３部分１０３の厚みと第２部分１０２の厚みとは、互いに同じであってもよい。
【０１４６】
もしくは、第３部分１０３の厚みと第２部分１０２の厚みとは、互いに異なってもよい。
【０１４７】
第３部分１０３に含まれる第３の結着剤としては、上述の実施の形態１で示された第２の結着剤として用いられうる結着剤が、用いられうる。
【０１４８】
なお、第３の正極層ＰＡ１３と第３の負極層ＮＡ１３と第３の固体電解質層ＳＥ１３との全てに、同じ種類の第３の結着剤が、それぞれ、含まれてもよい。
【０１４９】
もしくは、第３の正極層ＰＡ１３と第３の負極層ＮＡ１３と第３の固体電解質層ＳＥ１３とに、異なる種類の第３の結着剤が、ぞれぞれ、含まれてもよい。
【０１５０】
また、第３の正極層ＰＡ１３と第３の負極層ＮＡ１３と第３の固体電解質層ＳＥ１３とのうちの１つまたは２つが、第３の結着剤を含まない構成であってもよい。
【０１５１】
また、第３の結着剤と第２の結着剤とは、互いに同じ材料の結着剤であってもよい。
【０１５２】
また、第３の結着剤と第２の結着剤とは、互いに異なる材料の結着剤であってもよい。
【０１５３】
なお、第３の結着剤を含む層の柔軟性が第１の結着剤を含む層の柔軟性よりも高い状態となる限りにおいて、第３の結着剤を含む層における第３の結着剤の含有量（例えば、第３の結着剤を含む層の全重量に対する、第３の結着剤の重量割合（重量％））と、第１の結着剤を含む層における第１の結着剤の含有量（例えば、第１の結着剤を含む層の全重量に対する、第１の結着剤の重量割合（重量％））とは、同じであってもよい。
【０１５４】
もしくは、第３の結着剤を含む層の柔軟性が第１の結着剤を含む層の柔軟性よりも高い状態となる限りにおいて、第３の結着剤を含む層における第３の結着剤の含有量（重量％）は、第１の結着剤を含む層における第１の結着剤の含有量（重量％）よりも、大きくてもよい。
【０１５５】
もしくは、第３の結着剤を含む層の柔軟性が第１の結着剤を含む層の柔軟性よりも高い状態となる限りにおいて、第３の結着剤を含む層における第３の結着剤の含有量（重量％）は、第１の結着剤を含む層における第１の結着剤の含有量（重量％）よりも、小さくてもよい。
【０１５６】
第３の固体電解質層ＳＥ１３は、固体電解質を含む層である。
【０１５７】
当該固体電解質としては、上述の実施の形態１で示された固体電解質が、用いられうる。
【０１５８】
なお、第３の固体電解質層ＳＥ１３に含まれる固体電解質と第１の固体電解質層ＳＥ１１または第２の固体電解質層ＳＥ１２に含まれる固体電解質とは、互いに同じ材質および構成の固体電解質であってもよい。
【０１５９】
もしくは、第３の固体電解質層ＳＥ１３に含まれる固体電解質と第１の固体電解質層ＳＥ１１または第２の固体電解質層ＳＥ１２に含まれる固体電解質とは、互いに異なる材質または構成の固体電解質であってもよい。
【０１６０】
なお、第３の固体電解質層ＳＥ１３と第１の固体電解質層ＳＥ１１とは、互いに、接していてもよい。
【０１６１】
第３の正極層ＰＡ１３は、正極活物質を含む層である。
【０１６２】
当該正極活物質としては、上述の実施の形態１で示された正極活物質が、用いられうる。
【０１６３】
第３の正極層ＰＡ１３は、正極活物質と固体電解質とを含む正極合剤層であってもよい。
【０１６４】
なお、第３の正極層ＰＡ１３に含まれる正極活物質と第１の正極層ＰＡ１１または第２の正極層ＰＡ１２に含まれる正極活物質とは、互いに同じ材質および構成の正極活物質であってもよい。
【０１６５】
もしくは、第３の正極層ＰＡ１３に含まれる正極活物質と第１の正極層ＰＡ１１または第２の正極層ＰＡ１２に含まれる正極活物質とは、互いに異なる材質および構成の正極活物質であってもよい。
【０１６６】
なお、第３の正極層ＰＡ１３と第１の正極層ＰＡ１１とは、互いに、接していてもよい。
【０１６７】
第３の負極層ＮＡ１３は、負極活物質を含む層である。
【０１６８】
当該負極活物質としては、上述の実施の形態１で示された負極活物質が、用いられうる。
【０１６９】
第３の負極層ＮＡ１３は、負極活物質と固体電解質とを含む負極合剤層であってもよい。
【０１７０】
なお、第３の負極層ＮＡ１３に含まれる負極活物質と第１の負極層ＮＡ１１または第２の負極層ＮＡ１２に含まれる負極活物質とは、互いに同じ材質および構成の負極活物質であってもよい。
【０１７１】
もしくは、第３の負極層ＮＡ１３に含まれる負極活物質と第１の負極層ＮＡ１１または第２の負極層ＮＡ１２に含まれる負極活物質とは、互いに異なる材質および構成の負極活物質であってもよい。
【０１７２】
なお、第３の負極層ＮＡ１３と第１の負極層ＮＡ１１とは、互いに、接していてもよい。
【０１７３】
第３の正極層ＰＡ１３は、正極集電体ＰＣに接して、設けられる。
【０１７４】
第３の負極層ＮＡ１３は、負極集電体ＮＣに接して、設けられる。
【０１７５】
なお、第３の正極層ＰＡ１３の厚みＤp3と第１の正極層ＰＡ１１の厚みＤp1または第２の正極層ＰＡ１２の厚みＤp2とは、互いに、同じであってもよい。
【０１７６】
また、第３の固体電解質層ＳＥ１３の厚みＤe3と第１の固体電解質層ＳＥ１１の厚みＤe1または第２の固体電解質層ＳＥ１２の厚みＤe2とは、互いに、同じであってもよい。
【０１７７】
また、第３の負極層ＮＡ１３の厚みＤn3と第１の負極層ＮＡ１１の厚みＤn1または第２の負極層ＮＡ１２の厚みＤn2とは、互いに、同じであってもよい。
【０１７８】
なお、第３部分１０３に含まれる各層の厚みと第１部分１０１または第２部分１０２に含まれる各層の厚みとは、それぞれ、互いに、異なっていてもよい。
【０１７９】
図７は、実施の形態２における変形例の電池２１００の概略構成を示す断面図である。
【０１８０】
図７に示される電池２１００においては、Ｄp1＞Ｄp3、を満たす。
【０１８１】
以上の構成によれば、第３部分（例えば、屈曲部）の正極層が第１部分（例えば、直線部）の正極層よりも薄くなることで、第３部分（例えば、屈曲部）に生じる歪みまたは内部応力が、より小さくなる。これにより、歪みまたは内部応力に起因する充放電特性の低下が、より抑制される。この結果、より高いエネルギー密度の電池を実現できる。
【０１８２】
図８は、実施の形態２における変形例の電池２２００の概略構成を示す断面図である。
【０１８３】
図８に示される電池２２００においては、Ｄn1＞Ｄn3、を満たす。
【０１８４】
以上の構成によれば、第３部分（例えば、屈曲部）の負極層が第１部分（例えば、直線部）の負極層よりも薄くなることで、第３部分（例えば、屈曲部）に生じる歪みまたは内部応力が、より小さくなる。これにより、歪みまたは内部応力に起因する充放電特性の低下が、より抑制される。この結果、より高いエネルギー密度の電池を実現できる。
【０１８５】
図９は、実施の形態２における変形例の電池２３００の概略構成を示す断面図である。
【０１８６】
図１０は、実施の形態２における変形例の電池２４００の概略構成を示す断面図である。
【０１８７】
図９に示される電池２３００および図１０に示される電池２４００においては、Ｄn1＞Ｄn3、かつ、Ｄp1＞Ｄp3、を満たす。
【０１８８】
以上の構成によれば、上述の電池２１００および電池２２００の構成により奏する上述の効果を、両立させることができる。この結果、より高いエネルギー密度の電池を実現できる。
【０１８９】
なお、第３の正極層ＰＡ１３の正極活物質として、第３の負極層ＮＡ１３に含まれる負極活物質よりも粒子硬度が大きい活物質が用いられる場合には、第３部分（例えば、屈曲部）において、歪みまたは内部応力が生じ易い。
【０１９０】
そこで、図７に示される電池２１００または図１０に示される電池２４００のように、Ｄp3＜Ｄn3、を満たしてもよい。
【０１９１】
以上の構成によれば、正極層に生じる歪みまたは内部応力が、より小さくなる。これにより、歪みまたは内部応力に起因する充放電特性の低下が、より抑制される。この結果、より高いエネルギー密度の電池を実現できる。
【０１９２】
なお、図６〜図１０に示されるように、第３部分１０３は、第１の正極層ＰＡ１１が位置する側に曲げられた状態で、配置されていてもよい。
【０１９３】
もしくは、第３部分１０３は、第１の負極層ＮＡ１１が位置する側に曲げられた状態で、配置されていてもよい。この構成であっても、上述した各効果を奏することができる。
【０１９４】
図１１は、実施の形態２における変形例の電池２５００の概略構成を示す断面図である。
【０１９５】
図１１に示される電池２５００は、つづら折り構造の電池の一例である。
【０１９６】
図１１に示される電池２５００は、４つの直線部と３つの屈曲部とからなる。
【０１９７】
すなわち、図１１に示される電池２５００は、第２部分１０２の第１部分１０１と接していない側に、直線部を備える。
【０１９８】
また、図１１に示される電池２５００は、第３部分１０３の第１部分１０１と接していない側に、直線部と屈曲部の繰り返し構造を備える。
【０１９９】
なお、実施の形態２におけるつづら折り構造の電池においては、直線部が２つ以上、かつ、屈曲部が２つ以上であれば、それぞれの数は特に限定されるものではない。
【０２００】
すなわち、実施の形態２におけるつづら折り構造の電池は、図１１に示される構成例よりも、直線部と屈曲部とが、より多く繰り返される、つづら折り構造であってもよい。
【０２０１】
図１１に示される電池２５００においては、つづら折りの状態で互いに対向する正極集電体ＰＣ同士は、互いに離れた状態で、配置されている。
【０２０２】
また、図１１に示される電池２５００においては、つづら折りの状態で互いに対向する負極集電体ＮＣ同士は、互いに離れた状態で、配置されている。
【０２０３】
なお、実施の形態２においては、つづら折りの状態で互いに対向する正極集電体ＰＣ同士は、互いに接触した状態で、配置されてもよい。この構成によれば、電子抵抗が下がり、充放電特性を向上することができる。
【０２０４】
また、実施の形態２においては、つづら折りの状態で互いに対向する負極集電体ＮＣ同士は、互いに接触した状態で、配置されてもよい。この構成によれば、電子抵抗が下がり、充放電特性を向上することができる。
【０２０５】
屈曲部の幅（ｘ方向における厚み）は、１〜５００００μｍであってもよい。
【０２０６】
ここで、屈曲部の幅が１μｍより小さい場合には、つづら折り構造の折り目の幅が屈曲部の幅よりも広くなり、歪や割れが生じる可能性がある。
【０２０７】
また、屈曲部の幅が５００００μｍより大きい場合には、電池のエネルギー密度が低下する可能性がある。
【０２０８】
上述の図６〜図１１に示される構成例では、第２部分１０２と第３部分１０３とは、互いに異なる方向に、曲げられている。
【０２０９】
なお、第２部分１０２と第３部分１０３とは、互いに同じ方向に、曲げられてもよい。
【０２１０】
図１２は、実施の形態２における変形例の電池２６００の概略構成を示す断面図である。
【０２１１】
図１２に示される電池２６００は、扁平状の巻き回し構造の電池の一例である。
【０２１２】
図１２には、３つの直線部と２つの屈曲部とが、図示されている。
【０２１３】
すなわち、図１２に示される電池２６００は、第２部分１０２の第１部分１０１と接していない側に、直線部を備える。
【０２１４】
また、図１２に示される電池２６００は、第３部分１０３の第１部分１０１と接していない側に、直線部を備える。
【０２１５】
なお、実施の形態２における、巻き回し構造の電池においては、直線部が１つ以上、屈曲部が２つ以上あれば、それぞれの数は特に限定されるものではない。
【０２１６】
すなわち、実施の形態２における巻き回し構造の電池は、図１２に示される構成例よりも、直線部と屈曲部とが、より多く繰り返される、巻き回し構造であってもよい。
【０２１７】
図１２に示される電池２６００においては、巻き回しの状態で互いに対向する正極集電体ＰＣと負極集電体ＮＣとは、互いに離れた状態で、配置されている。
【０２１８】
なお、実施の形態２における巻き回し構造の電池においては、巻き回しの状態で互いに対向する正極集電体ＰＣと負極集電体ＮＣとの間に、絶縁体が配置されてもよい。
【０２１９】
なお、実施の形態２におけるつづら折り構造の電池および扁平状の巻き回し構造の電池は、全固体リチウム二次電池として、構成されてもよい。
【０２２０】
このとき、例えば、スマートフォンやデジタルカメラなどの携帯電子機器用の全固体リチウム二次電池としては、電池の主面の面積は、１〜１００ｃｍ2であってもよい。
【０２２１】
もしくは、電気自動車などの大型移動機器の電源用の全固体リチウム二次電池としては、電池の主面の面積は、１００〜１０００ｃｍ2であってもよい。
【０２２２】
［電池の製造方法］
以下、実施の形態１および２における電池の製造方法の一例が、説明される。
【０２２３】
図１３は、負極ＮＥの製造方法を説明するための図である。
【０２２４】
負極ＮＥの製造方法は、工程Ａ１と工程Ａ２とを含む。
【０２２５】
工程Ａ１は、負極集電体ＮＣの上に、溶剤を加えペースト状にした第１の負極層ＮＡ１１と第２の負極層ＮＡ１２と第３の負極層ＮＡ１３とを、スリットダイを用いて塗工する工程である。
【０２２６】
工程Ａ２は、それぞれ溶剤を加えペースト状にした、第１の固体電解質層ＳＥ１１と第２の固体電解質層ＳＥ１２と第３の固体電解質層ＳＥ１３とを、それぞれ、第１の負極層ＮＡ１１と第２の負極層ＮＡ１２と第３の負極層ＮＡ１３の上に、スリットダイを用いて塗工する工程である。
【０２２７】
なお、上記の各塗工の方向は、図１３の矢印Ａが示す方向であってもよい。
【０２２８】
同様の方法により、他の直線部と他の屈曲部との負極部分も、負極集電体ＮＣの上に、形成されうる。
【０２２９】
図１４は、正極ＰＥの製造方法を説明するための図である。
【０２３０】
正極ＰＥの製造方法は、工程Ａ３と工程Ａ４とを含む。
【０２３１】
工程Ａ３は、正極集電体ＰＣの上に、溶剤を加えペースト状にした第１の正極層ＰＡ１１と第２の正極層ＰＡ１２と第３の正極層ＰＡ１３とを、スリットダイを用いて塗工する工程である。
【０２３２】
工程Ａ４は、それぞれ溶剤を加えペースト状にした、第１の固体電解質層ＳＥ１１と第２の固体電解質層ＳＥ１２と第３の固体電解質層ＳＥ１３とを、それぞれ、第１の正極層ＰＡ１１と第２の正極層ＰＡ１２と第３の正極層ＰＡ１３の上に、スリットダイを用いて塗工する工程である。
【０２３３】
なお、上記の各塗工の方向は、図１４の矢印Ｂが示す方向であってもよい。
【０２３４】
同様の方法により、他の直線部と他の屈曲部との正極部分も、正極集電体ＰＣの上に、形成されうる。
【０２３５】
図１５は、電池の製造方法を説明するための図である。
【０２３６】
電池は、負極ＮＥと正極ＰＥとが、圧接されることで製造される（工程Ａ５）。
【０２３７】
このとき、負極ＮＥに含まれる各固体電解質層の位置と、正極ＰＥに含まれる各固体電解質層の位置とが、互いに一致するように、圧接する。
【０２３８】
なお、上記の圧接の方向は、図１５の矢印ＣＣ’が示す方向であってもよい。
【０２３９】
工程Ａ５により作製された電池の第２部分１０２および第３部分１０３を折り曲げる（工程Ａ６）。
【０２４０】
このとき、折り曲げ方に応じて、電池の構造（巻き回し構造、つづら折り構造、など）を決定することができる。
【０２４１】
また、正極集電体ＰＣに正極端子を付設してもよい（工程Ａ７）。
【０２４２】
また、負極集電体ＮＣに負極端子を付設してもよい（工程Ａ８）。
【０２４３】
例えば、上述の工程Ａ１〜Ａ４において用いられる各ペーストの結着剤の種類を選択することで、正極層または固体電解質層または負極層の結着剤の種類を、それぞれ、調整することができる。
【０２４４】
また、例えば、上述の工程Ａ１〜Ａ４において用いられる各ペーストの結着剤の含有量を調整することで、正極層または固体電解質層または負極層の結着剤の濃度を、それぞれ、調整することができる。
【０２４５】
図１６は、電池の概略構成を示す断面図である。
【０２４６】
例えば、塗工する各層の幅（ｘ方向の厚み）とｚ方向の厚みとを適切に調整することで、実施の形態１または２における各変形例の電池が、製造されうる。
【０２４７】
すなわち、図１６における正極層ＰＡａまたは固体電解質層ＳＥａまたは負極層ＮＡａの構成であれば、上述した電池１０００および電池２０００が得られる。
【０２４８】
すなわち、図１６における正極層ＰＡｂまたは固体電解質層ＳＥｂまたは負極層ＮＡｂの構成であれば、上述した電池１１００および電池２１００が得られる。
【０２４９】
すなわち、図１６における正極層ＰＡｃまたは固体電解質層ＳＥｃまたは負極層ＮＡｃの構成であれば、上述した電池１２００および電池２２００が得られる。
【０２５０】
すなわち、図１６における正極層ＰＡｄまたは固体電解質層ＳＥｄまたは負極層ＮＡｄの構成であれば、上述した電池１３００および電池２３００が得られる。
【０２５１】
すなわち、図１６における正極層ＰＡｅまたは固体電解質層ＳＥｅまたは負極層ＮＡｅの構成であれば、上述した電池１４００および電池２４００が得られる。
【０２５２】
（実施の形態３）
以下、実施の形態３が説明される。なお、上述の実施の形態１または２と重複する説明は、適宜、省略される。
【０２５３】
図１７は、実施の形態３における電池３０００の概略構成を示す断面図である。
【０２５４】
実施の形態３における電池３０００は、上述の実施の形態１において示された構成に加えて、下記の構成をさらに備える。
【０２５５】
すなわち、実施の形態３における電池３０００は、第１層と、第２層と、集電体層Ｃ１と、を備える。
【０２５６】
第１層は、第１部分１０１と、第２部分１０２と、を含む。
【０２５７】
第１部分１０１と第２部分１０２とは、上述の実施の形態１において示された構成を有する。
【０２５８】
第２層は、第４部分２０１と、第５部分２０２と、を含む。
【０２５９】
第４部分２０１は、第４の正極層ＰＡ２１と、第４の負極層ＮＡ２１と、第４の固体電解質層ＳＥ２１と、を含む。
【０２６０】
第４の固体電解質層ＳＥ２１は、第４の正極層ＰＡ２１と第４の負極層ＮＡ２１との間に位置する。
【０２６１】
第５部分２０２は、第５の正極層ＰＡ２２と、第５の負極層ＮＡ２２と、第５の固体電解質層ＳＥ２２と、を含む。
【０２６２】
第５の固体電解質層ＳＥ２２は、第５の正極層ＰＡ２２と第５の負極層ＮＡ２２との間に位置する。
【０２６３】
第４部分２０１と第５部分２０２とは、互いに、接している。第５部分２０２は、第４部分２０１よりも鋭く曲げられた状態で、配置される。
【０２６４】
第４の正極層ＰＡ２１と第４の負極層ＮＡ２１と第４の固体電解質層ＳＥ２１とのうちの少なくとも１つは、第４の結着剤を含む。
【０２６５】
第５の正極層ＰＡ２２と第５の負極層ＮＡ２２と第５の固体電解質層ＳＥ２２とのうちの少なくとも１つは、第５の結着剤を含む。
【０２６６】
第５の結着剤の柔軟性は、第４の結着剤の柔軟性よりも、高い。例えば、第５の結着剤を含む層（第５の正極層ＰＡ２２、または、第５の固体電解質層ＳＥ２２、または、第５の負極層ＮＡ２２）の柔軟性は、第４の結着剤を含む層（第４の正極層ＰＡ２１、または、第４の固体電解質層ＳＥ２１、または、第４の負極層ＮＡ２１）の柔軟性よりも高い。
【０２６７】
第１層と第２層と集電体層Ｃ１とは、積層されている。
【０２６８】
集電体層Ｃ１の一方の側は、第１の負極層ＮＡ１１と第２の負極層ＮＡ１２とに、接している。
【０２６９】
集電体層Ｃ１のもう一方の側は、第４の正極層ＰＡ２１と第５の正極層ＰＡ２２とに、接している。
【０２７０】
第２部分１０２と集電体層Ｃ１と第５部分２０２とは、互いに同じ方向に曲げられた状態で、配置されている。
【０２７１】
以上の構成によれば、まず、柔軟性の高い結着剤により、第５部分（例えば、屈曲部）においては、歪みまたは内部応力に起因するエネルギー密度低下を、抑制できる。これとともに、第４部分（例えば、直線部）においては、柔軟性の低い結着剤を用いることで、結着剤による活物質粒子同士の接触の阻害に起因するエネルギー密度低下を、抑制できる。この結果、より高いエネルギー密度の電池を実現できる。
【０２７２】
なお、実施の形態３においては、第５の結着剤を含む第５の固体電解質層ＳＥ２２の柔軟性は、第４の結着剤を含む第４の固体電解質層ＳＥ２１の柔軟性よりも、高くてもよい。
【０２７３】
以上の構成によれば、より高いエネルギー密度の電池を実現できる。すなわち、第５の固体電解質層ＳＥ２２が第５の結着剤を含むことでその柔軟性が高まることにより、第５の固体電解質層ＳＥ２２に多く含まれる固体電解質粒子間における割れまたはひずみを生じ難くできる。したがって、充放電容量の低下を、より抑制できる。また、第４の固体電解質層ＳＥ２１は第４の結着剤を含むことで、第４の固体電解質層ＳＥ２１に多く含まれる固体電解質粒子同士の結着剤による接触の阻害を抑制できる。その結果、より充放電容量を、大きくできる。
【０２７４】
第４部分２０１の材料または構成は、上述の実施の形態１において示された第１部分１０１と同様であってもよい。
【０２７５】
第４部分２０１に含まれる第４の結着剤としては、上述の実施の形態１で示された第１の結着剤として用いられうる結着剤が、用いられうる。
【０２７６】
なお、第４の正極層ＰＡ２１と第４の負極層ＮＡ２１と第４の固体電解質層ＳＥ２１との全てに、同じ種類の第４の結着剤が、それぞれ、含まれてもよい。
【０２７７】
もしくは、第４の正極層ＰＡ２１と第４の負極層ＮＡ２１と第４の固体電解質層ＳＥ２１とに、異なる種類の第４の結着剤が、ぞれぞれ、含まれてもよい。
【０２７８】
また、第４の正極層ＰＡ２１と第４の負極層ＮＡ２１と第４の固体電解質層ＳＥ２１とのうちの１つまたは２つが、第４の結着剤を含まない構成であってもよい。
【０２７９】
また、第４の結着剤と第１の結着剤とは、互いに同じ材料の結着剤であってもよい。
【０２８０】
また、第４の結着剤と第１の結着剤とは、互いに異なる材料の結着剤であってもよい。
【０２８１】
第５部分２０２の材料または構成は、上述の実施の形態１において示された第２部分１０２と同様であってもよい。
【０２８２】
第５部分２０２に含まれる第５の結着剤としては、上述の実施の形態１で示された第２の結着剤として用いられうる結着剤が、用いられうる。
【０２８３】
なお、第５の正極層ＰＡ２２と第５の負極層ＮＡ２２と第５の固体電解質層ＳＥ２２との全てに、同じ種類の第５の結着剤が、それぞれ、含まれてもよい。
【０２８４】
もしくは、第５の正極層ＰＡ２２と第５の負極層ＮＡ２２と第５の固体電解質層ＳＥ２２とに、異なる種類の第５の結着剤が、ぞれぞれ、含まれてもよい。
【０２８５】
また、第５の正極層ＰＡ２２と第５の負極層ＮＡ２２と第５の固体電解質層ＳＥ２２とのうちの１つまたは２つが、第５の結着剤を含まない構成であってもよい。
【０２８６】
また、第５の結着剤と第２の結着剤とは、互いに同じ材料の結着剤であってもよい。
【０２８７】
また、第５の結着剤と第２の結着剤とは、互いに異なる材料の結着剤であってもよい。
【０２８８】
なお、第５の結着剤の柔軟性と第２の結着剤の柔軟性とは、いずれも、第４の結着剤の柔軟性および第１の結着剤の柔軟性のいずれよりも、高くてもよい。例えば、第５の結着剤を含む層と第２の結着剤を含む層の柔軟性とは、第４の結着剤を含む層の柔軟性および第１の結着剤を含む層の柔軟性のいずれよりも、高くてもよい。
【０２８９】
なお、第５の結着剤を含む層の柔軟性が第４の結着剤を含む層の柔軟性よりも高い状態となる限りにおいて、第５の結着剤を含む層における第５の結着剤の含有量（例えば、第５の結着剤を含む層の全重量に対する、第５の結着剤の重量割合（重量％））と、第４の結着剤を含む層における第４の結着剤の含有量（例えば、第４の結着剤を含む層の全重量に対する、第４の結着剤の重量割合（重量％））とは、同じであってもよい。
【０２９０】
もしくは、第５の結着剤を含む層の柔軟性が第４の結着剤を含む層の柔軟性よりも高い状態となる限りにおいて、第５の結着剤を含む層における第５の結着剤の含有量（重量％）は、第４の結着剤を含む層における第４の結着剤の含有量（重量％）よりも、大きくてもよい。
【０２９１】
もしくは、第５の結着剤を含む層の柔軟性が第４の結着剤を含む層の柔軟性よりも高い状態となる限りにおいて、第５の結着剤を含む層における第５の結着剤の含有量（重量％）は、第４の結着剤を含む層における第４の結着剤の含有量（重量％）よりも、小さくてもよい。
【０２９２】
実施の形態３における電池３０００は、バイポーラ電池の一例である。
【０２９３】
すなわち、実施の形態３における電池３０００の積層構造は、バイポーラ積層構造の一例である。
【０２９４】
バイポーラ積層は、バイポーラ電極を構成要素に含み、かつ、正極層と固体電解質層と負極層を含む発電要素が少なくとも２層以上、集電体（集電体層）を介して直列に接続された構造である。
【０２９５】
バイポーラ電極とは、集電体の一方の面に正極活物質層が担持され、かつ、集電体のもう一方の面に負極活物質層が担持されている電極である。
【０２９６】
集電体層Ｃ１は、正極に隣接する集電体層Ｃ１の一方の側に配置される集電体と負極に隣接する集電体層Ｃ１の一方の側に配置される集電体とで別々の集電体から構成されてもよい。すなわち、集電体層Ｃ１は、上述の実施の形態１において示された正極集電体ＰＣと負極集電体ＮＣとを貼り合わせた構成であってもよい。
【０２９７】
もしくは、集電体層Ｃ１は、正極に隣接する集電体層Ｃ１の一方の側と負極に隣接する集電体層Ｃ１の一方の側とで共通の集電体から構成されてもよい。すなわち、集電体層Ｃ１は、上述の実施の形態１において示された正極集電体ＰＣまたは負極集電体ＮＣのいずれかの構成であってもよい。
【０２９８】
なお、図１７に示されるように、第２部分１０２と集電体層Ｃ１と第５部分２０２とは、第４部分２０１が位置する側に曲げられた状態で、配置されていてもよい。
【０２９９】
図１８は、実施の形態３における変形例の電池３１００の概略構成を示す断面図である。
【０３００】
図１８に示されるように、第２部分１０２と集電体層Ｃ１と第５部分２０２とは、第１部分１０１が位置する側に曲げられた状態で、配置されていてもよい。この構成であっても、上述した効果を奏することができる。
【０３０１】
（実施の形態４）
以下、実施の形態４が説明される。なお、上述の実施の形態１から３のいずれかと重複する説明は、適宜、省略される。
【０３０２】
図１９は、実施の形態４における電池４０００の概略構成を示す断面図である。
【０３０３】
実施の形態４における電池４０００は、上述の実施の形態３において示された構成に加えて、下記の構成をさらに備える。
【０３０４】
すなわち、実施の形態４における電池４０００は、第１層は、第３部分１０３を含む。
【０３０５】
第３部分１０３は、上述の実施の形態２において示された構成を有する。
【０３０６】
第２層は、第６部分２０３を含む。
【０３０７】
第６部分２０３は、第６の正極層ＰＡ２３と、第６の負極層ＮＡ２３と、第６の固体電解質層ＳＥ２３と、を含む。
【０３０８】
第６の固体電解質層ＳＥ２３は、第６の正極層ＰＡ２３と第６の負極層ＮＡ２３との間に位置する。
【０３０９】
第４部分２０１と第６部分２０３とは、互いに、接している。第６部分２０３は、第４部分２０１よりも鋭く曲げられた状態で、配置される。
【０３１０】
第６の正極層ＰＡ２３と第６の負極層ＮＡ２３と第６の固体電解質層ＳＥ２３とのうちの少なくとも１つは、第６の結着剤を含む。
【０３１１】
第６の結着剤の柔軟性は、第４の結着剤の柔軟性よりも、高い。例えば、第６の結着剤を含む層（第６の正極層ＰＡ２３、または、第６の固体電解質層ＳＥ２３、または、第６の負極層ＮＡ２３）の柔軟性は、第４の結着剤を含む層（第４の正極層ＰＡ２１、または、第４の固体電解質層ＳＥ２１、または、第４の負極層ＮＡ２１）の柔軟性よりも高い。
【０３１２】
集電体層Ｃ１の一方の側は、第１の負極層ＮＡ１１と第２の負極層ＮＡ１２と第３の負極層ＮＡ１３とに、接している。
【０３１３】
集電体層Ｃ１のもう一方の側は、第４の正極層ＰＡ２１と第５の正極層ＰＡ２２と第６の正極層ＰＡ２３とに、接している。
【０３１４】
第３部分１０３と集電体層Ｃ１と第６部分２０３とは、互いに同じ方向に曲げられた状態で、配置されている。
【０３１５】
以上の構成によれば、まず、柔軟性の高い結着剤により、第６部分（例えば、屈曲部）においては、歪みまたは内部応力に起因するエネルギー密度低下を、抑制できる。これとともに、第４部分（例えば、直線部）においては、柔軟性の低い結着剤を用いることで、結着剤による活物質粒子同士の接触の阻害に起因するエネルギー密度低下を、抑制できる。この結果、より高いエネルギー密度の電池を実現できる。
【０３１６】
なお、実施の形態４においては、第６の結着剤を含む第６の固体電解質層ＳＥ２３の柔軟性は、第４の結着剤を含む第４の固体電解質層ＳＥ２１の柔軟性よりも、高くてもよい。
【０３１７】
以上の構成によれば、より高いエネルギー密度の電池を実現できる。すなわち、第６の固体電解質層ＳＥ２３が第６の結着剤を含むことでその柔軟性が高まることにより、第６の固体電解質層ＳＥ２３に多く含まれる固体電解質粒子間における割れまたはひずみを生じ難くできる。したがって、充放電容量の低下を、より抑制できる。
【０３１８】
第６部分２０３の材料または構成は、上述の実施の形態２において示された第３部分１０３と同様であってもよい。
【０３１９】
第６部分２０３に含まれる第６の結着剤としては、上述の実施の形態１で示された第３の結着剤として用いられうる結着剤が、用いられうる。
【０３２０】
なお、第６の正極層ＰＡ２３と第６の負極層ＮＡ２３と第６の固体電解質層ＳＥ２３との全てに、同じ種類の第６の結着剤が、それぞれ、含まれてもよい。
【０３２１】
もしくは、第６の正極層ＰＡ２３と第６の負極層ＮＡ２３と第６の固体電解質層ＳＥ２３とに、異なる種類の第６の結着剤が、ぞれぞれ、含まれてもよい。
【０３２２】
また、第６の正極層ＰＡ２３と第６の負極層ＮＡ２３と第６の固体電解質層ＳＥ２３とのうちの１つまたは２つが、第６の結着剤を含まない構成であってもよい。
【０３２３】
また、第６の結着剤と第３の結着剤とは、互いに同じ材料の結着剤であってもよい。
【０３２４】
また、第６の結着剤と第３の結着剤とは、互いに異なる材料の結着剤であってもよい。
【０３２５】
なお、第６の結着剤の柔軟性と第３の結着剤の柔軟性とは、いずれも、第４の結着剤の柔軟性および第１の結着剤の柔軟性のいずれよりも、高くてもよい。例えば、第６の結着剤を含む層と第３の結着剤を含む層の柔軟性とは、第４の結着剤を含む層の柔軟性および第１の結着剤を含む層の柔軟性のいずれよりも、高くてもよい。
【０３２６】
なお、第６の結着剤を含む層の柔軟性が第４の結着剤を含む層の柔軟性よりも高い状態となる限りにおいて、第６の結着剤を含む層における第６の結着剤の含有量（例えば、第６の結着剤を含む層の全重量に対する、第６の結着剤の重量割合（重量％））と、第４の結着剤を含む層における第４の結着剤の含有量（例えば、第４の結着剤を含む層の全重量に対する、第４の結着剤の重量割合（重量％））とは、同じであってもよい。
【０３２７】
もしくは、第６の結着剤を含む層の柔軟性が第４の結着剤を含む層の柔軟性よりも高い状態となる限りにおいて、第６の結着剤を含む層における第６の結着剤の含有量（重量％）は、第４の結着剤を含む層における第４の結着剤の含有量（重量％）よりも、大きくてもよい。
【０３２８】
もしくは、第６の結着剤を含む層の柔軟性が第４の結着剤を含む層の柔軟性よりも高い状態となる限りにおいて、第６の結着剤を含む層における第６の結着剤の含有量（重量％）は、第４の結着剤を含む層における第４の結着剤の含有量（重量％）よりも、小さくてもよい。
【０３２９】
なお、図１９に示されるように、第３部分１０３と集電体層Ｃ１と第６部分２０３とは、第１部分１０１が位置する側に曲げられた状態で、配置されていてもよい。
【０３３０】
もしくは、第３部分１０３と集電体層Ｃ１と第６部分２０３とは、第４部分２０１が位置する側に曲げられた状態で、配置されていてもよい。この構成であっても、上述した各効果を奏することができる。
【０３３１】
なお、発電素子の積層数は、例えば、電池の用途に応じて、任意に設定されうる。例えば、発電素子の積層数は、３以上であってもよい。
【０３３２】
図２０は、実施の形態４における変形例の電池４１００の概略構成を示す断面図である。
【０３３３】
なお、図２０においては、簡略化の目的で、正極層と負極層と固体電解質層とを一体化させて、図示している。
【０３３４】
図２０に示される電池４１００は、つづら折り構造のバイポーラ電池の一例である。
【０３３５】
図２０に示される電池４１００は、３積層体である。
【０３３６】
すなわち、図２０に示される電池４１００は、第１層と第２層と集電体層Ｃ１に加えて、さらに、第３層と第２の集電体層Ｃ２とを備える。
【０３３７】
第３層は、第７部分３０１と、第８部分３０２と、第９部分３０３と、を含む。
【０３３８】
図２０に示される電池４１００においては、第１層と第２層と第３層とは、それぞれ、集電体層Ｃ１と第２の集電体層Ｃ２とを介して、直列に接続されている（積層されている）。
【０３３９】
なお、第３層の材料または構成は、第１層または第２層と同様であってもよい。
【０３４０】
また、第２の集電体層Ｃ２の材料または構成は、集電体層Ｃ１と同様であってもよい。
【０３４１】
また、第１層と第２層とのそれぞれにおいては、上述の実施の形態２における電池２５００の構成が、適宜、採用されうる。
【０３４２】
また、正極集電体ＰＣと負極集電体ＮＣなどについても、上述の実施の形態２における電池２５００の構成が、適宜、採用されうる。
【０３４３】
上述の図１９および図２０に示される構成例では、第２部分１０２および第５部分２０２と、第３部分１０３および第６部分２０３とは、互いに異なる方向に、曲げられている。
【０３４４】
なお、第２部分１０２および第５部分２０２と、第３部分１０３および第６部分２０３とは、互いに同じ方向に、曲げられてもよい。
【０３４５】
図２１は、実施の形態４における変形例の電池４２００の概略構成を示す断面図である。
【０３４６】
なお、図２１においては、簡略化の目的で、正極層と負極層と固体電解質層とを一体化させて、図示している。
【０３４７】
図２１に示される電池４２００は、扁平状の巻き回し構造のバイポーラ電池の一例である。
【０３４８】
図２１に示される電池４２００における、第１層と第２層とのそれぞれにおいては、上述の実施の形態２における電池２６００の構成が、適宜、採用されうる。
【０３４９】
また、正極集電体ＰＣと負極集電体ＮＣなどについても、上述の実施の形態２における電池２６００の構成が、適宜、採用されうる。
【０３５０】
（実施の形態５）
以下、実施の形態５が説明される。なお、上述の実施の形態１から４のいずれかと重複する説明は、適宜、省略される。
【０３５１】
図２２は、実施の形態５における電池５０００の概略構成を示す断面図である。
【０３５２】
実施の形態５における電池５０００は、上述の実施の形態３において示された構成に加えて、下記の構成をさらに備える。
【０３５３】
すなわち、実施の形態５における電池５０００においては、第２部分１０２と集電体層Ｃ１と第５部分２０２とは、第４部分２０１が位置する側に曲げられた状態で、配置されている。
【０３５４】
このとき、第５部分２０２の幅（Ｗ２２）は、第２部分１０２の幅（Ｗ１２）よりも、小さい。
【０３５５】
以上の構成によれば、第５部分（例えば、屈曲部）の幅が、過剰に広くなることを抑制できる。これにより、柔軟性の低い結着剤を含む第４部分（例えば、直線部）の幅を、より広くとることができる。このため、第２層における結着剤による活物質粒子同士の接触の阻害に起因するエネルギー密度低下を、より抑制できる。この結果、より高いエネルギー密度の電池を実現できる。
【０３５６】
なお、第２部分１０２においては、第２の正極層ＰＡ１２の幅（Ｗ１２ｐ）と、第２の負極層ＮＡ１２の幅（Ｗ１２ｎ）と、第２の固体電解質層ＳＥ１２の幅（Ｗ１２ｓ）とは、互いに異なってもよい。
【０３５７】
このとき、第２部分１０２の幅（Ｗ１２）は、Ｗ１２ｐとＷ１２ｎとＷ１２ｓとのうちの最大値であってもよい。
【０３５８】
これと同様に、第５部分２０２の幅（Ｗ２２）および第３部分１０３の幅（Ｗ１３）および第６部分２０３の幅（Ｗ２３）などは、それぞれが含む正極層と負極層と固体電解質層との幅のうちの最大値であってもよい。
【０３５９】
図２３は、実施の形態５における変形例の電池５１００の概略構成を示す断面図である。
【０３６０】
実施の形態５における電池５１００は、上述の実施の形態３において示された構成に加えて、下記の構成をさらに備える。
【０３６１】
すなわち、実施の形態５における電池５１００においては、第２部分１０２と集電体層Ｃ１と第５部分２０２とは、第１部分１０１が位置する側に曲げられた状態で、配置されている。
【０３６２】
このとき、第２部分１０２の幅（Ｗ１２）は、第５部分２０２の幅（Ｗ２２）よりも、小さい。
【０３６３】
以上の構成によれば、第２部分（例えば、屈曲部）の幅が、過剰に広くなることを抑制できる。これにより、柔軟性の低い結着剤を含む第１部分（例えば、直線部）の幅を、より広くとることができる。このため、第１層における結着剤による活物質粒子同士の接触の阻害に起因するエネルギー密度低下を、より抑制できる。この結果、より高いエネルギー密度の電池を実現できる。
【０３６４】
図２４は、実施の形態５における変形例の電池５２００の概略構成を示す断面図である。
【０３６５】
実施の形態５における電池５２００は、上述の実施の形態４において示された構成に加えて、下記の構成をさらに備える。
【０３６６】
すなわち、実施の形態５における電池５２００においては、第３部分１０３と集電体層Ｃ１と第６部分２０３とは、第１部分１０１が位置する側に曲げられた状態で、配置されている。
【０３６７】
このとき、第３部分１０３の幅（Ｗ１３）は、第６部分２０３の幅（Ｗ２３）よりも、小さい。
【０３６８】
以上の構成によれば、第３部分（例えば、屈曲部）の幅が、過剰に広くなることを抑制できる。これにより、柔軟性の低い結着剤を含む第１部分（例えば、直線部）の幅を、より広くとることができる。このため、第１層における結着剤による活物質粒子同士の接触の阻害に起因するエネルギー密度低下を、より抑制できる。この結果、より高いエネルギー密度の電池を実現できる。
【０３６９】
なお、図２４に示される電池５２００は、上述の図２２に示される電池５０００の構成も備えている。
【０３７０】
このため、図２４に示される電池５２００は、上述の電池５０００が奏する効果も得ることができる。
【０３７１】
図２５は、実施の形態５における変形例の電池５３００の概略構成を示す断面図である。
【０３７２】
実施の形態５における電池５３００は、上述の実施の形態４において示された構成に加えて、下記の構成をさらに備える。
【０３７３】
すなわち、実施の形態５における電池５３００においては、第３部分１０３と集電体層Ｃ１と第６部分２０３とは、第４部分２０１が位置する側に曲げられた状態で、配置されている。
【０３７４】
このとき、第６部分２０３の幅（Ｗ２３）は、第３部分１０３の幅（Ｗ１３）よりも、小さい。
【０３７５】
以上の構成によれば、第６部分（例えば、屈曲部）の幅が、過剰に広くなることを抑制できる。これにより、柔軟性の低い結着剤を含む第４部分（例えば、直線部）の幅を、より広くとることができる。このため、第２層における結着剤による活物質粒子同士の接触の阻害に起因するエネルギー密度低下を、より抑制できる。この結果、より高いエネルギー密度の電池を実現できる。
【０３７６】
なお、図２５に示される電池５３００は、上述の図２３に示される電池５１００の構成も備えている。
【０３７７】
このため、図２５に示される電池５３００は、上述の電池５１００が奏する効果も得ることができる。
【０３７８】
なお、実施の形態５においては、発電素子の積層数は、例えば、３以上であってもよい。
【０３７９】
図２６は、実施の形態５における変形例の電池５４００の概略構成を示す断面図である。
【０３８０】
図２６に示される電池５４００は、つづら折り構造のバイポーラ電池の一例である。
【０３８１】
実施の形態５における電池５４００は、上述の実施の形態４の図２０に示される電池４１００の構成に加えて、下記の構成をさらに備える。
【０３８２】
すなわち、実施の形態５における電池５４００においては、Ｗ１２＞Ｗ２２＞Ｗ３２、かつ、Ｗ３３＞Ｗ２３＞Ｗ１３、の関係を満たしている。
【０３８３】
ここで、Ｗ３２は、第８部分３０２の幅である。また、Ｗ３３は、第９部分３０３の幅である。
【０３８４】
以上の構成によれば、第８部分（例えば、屈曲部）の幅が、過剰に広くなることを抑制できる。これにより、柔軟性の低い結着剤を含む第７部分（例えば、直線部）の幅を、より広くとることができる。このため、第３層における結着剤による活物質粒子同士の接触の阻害に起因するエネルギー密度低下を、より抑制できる。この結果、より高いエネルギー密度の電池を実現できる。
【０３８５】
図２７は、実施の形態５における変形例の電池５５００の概略構成を示す断面図である。
【０３８６】
図２７に示される電池５５００は、扁平状の巻き回し構造のバイポーラ電池の一例である。
【０３８７】
実施の形態５における電池５５００は、上述の実施の形態４の図２１に示される電池４２００の構成に加えて、下記の構成をさらに備える。
【０３８８】
すなわち、実施の形態５における電池５５００においては、Ｗ２２＞Ｗ１２、かつ、Ｗ２３＞Ｗ１３、の関係を満たしている。
【０３８９】
以上の構成によれば、第２部分および第３部分の幅が、過剰に広くなることを抑制できる。これにより、柔軟性の低い結着剤を含む第１部分の幅を、より広くとることができる。このため、第１層における結着剤による活物質粒子同士の接触の阻害に起因するエネルギー密度低下を、より抑制できる。この結果、より高いエネルギー密度の電池を実現できる。
【０３９０】
以上のように、実施の形態５においては、折り目の外側に位置する発電要素の屈曲部の幅は、折り目の内側に位置する発電要素の屈曲部の幅よりも、広い。
【０３９１】
バイポーラ電池においては、複数の発電要素が積層されることにより、ｚ方向の電池厚みが厚くなる。このため、折り目の内側から外側にかけて、屈曲部の幅が、より広くなる。
【０３９２】
折り目の内側から外側にかけて屈曲部の幅を広くすることで、折り目における歪みまたは応力の発生をよく抑制できる。また、屈曲部の幅を過剰に広くしないことにより、高いエネルギー密度のバイポーラ電池を実現できる。
【０３９３】
［電池の製造方法］
以下、実施の形態３および４および５における電池の製造方法の一例が、説明される。
【０３９４】
図２８は、バイポーラ電極の正極側部分Ｐｐの製造方法を説明するための図である。
【０３９５】
バイポーラ電極の正極側部分Ｐｐの製造方法は、工程Ｂ１と工程Ｂ２とを含む。
【０３９６】
工程Ｂ１は、集電体層Ｃ１の上に、溶剤を加えペースト状にした第１の正極層ＰＡ１１と第２の正極層ＰＡ１２と第３の正極層ＰＡ１３とを、スリットダイを用いて塗工する工程である。
【０３９７】
工程Ｂ２は、それぞれ溶剤を加えペースト状にした、第１の固体電解質層ＳＥ１１と第２の固体電解質層ＳＥ１２と第３の固体電解質層ＳＥ１３とを、それぞれ、第１の正極層ＰＡ１１と第２の正極層ＰＡ１２と第３の正極層ＰＡ１３の上に、スリットダイを用いて塗工する工程である。
【０３９８】
なお、上記の各塗工の方向は、図２８の矢印Ａが示す方向であってもよい。
【０３９９】
同様の方法により、他の直線部と他の屈曲部との正極部分も、集電体層Ｃ１の上に、形成されうる。
【０４００】
図２９は、バイポーラ電極ＢＵ１の製造方法を説明するための図である。
【０４０１】
バイポーラ電極ＢＵ１の製造方法は、工程Ｂ３と工程Ｂ４とを含む。
【０４０２】
工程Ｂ３は、上述の正極側部分Ｐｐの集電体層Ｃ１の主面のうち、正極層が形成されていない側の主面に、溶剤を加えペースト状にした第１の負極層ＮＡ１１と第２の負極層ＮＡ１２と第３の負極層ＮＡ１３とを、スリットダイを用いて塗工する工程である。
【０４０３】
工程Ｂ４は、それぞれ溶剤を加えペースト状にした、第１の固体電解質層ＳＥ１１と第２の固体電解質層ＳＥ１２と第３の固体電解質層ＳＥ１３とを、それぞれ、第１の負極層ＮＡ１１と第２の負極層ＮＡ１２と第３の負極層ＮＡ１３の上に、スリットダイを用いて塗工する工程である。
【０４０４】
なお、上記の各塗工の方向は、図２９の矢印Ｂが示す方向であってもよい。
【０４０５】
同様の方法により、他の直線部と他の屈曲部との負極部分も、集電体層Ｃ１の上に、形成されうる。
【０４０６】
また、以上の工程Ｂ１〜Ｂ４により、他のバイポーラ電極ＢＵ２が作製される（工程Ｂ５）。
【０４０７】
また、負極ＮＥが作製される（工程Ｂ６）。負極ＮＥは、例えば、上述の図１３に示される工程Ａ１と工程Ａ２とにより、作製されうる。
【０４０８】
また、正極ＰＥが作製される（工程Ｂ７）。正極ＰＥは、例えば、上述の図１４に示される工程Ａ３と工程Ａ４とにより、作製されうる。
【０４０９】
図３０は、電池の製造方法を説明するための図である。
【０４１０】
電池は、正極ＰＥとバイポーラ電極ＢＵ１とバイポーラ電極ＢＵ２と負極ＮＥとが、圧接されることで製造される（工程Ｂ８）。
【０４１１】
このとき、正極ＰＥに含まれる各固体電解質層の位置と、バイポーラ電極ＢＵ１に含まれる各固体電解質層の位置とが、互いに一致するように、圧接する。
【０４１２】
なお、上記の圧接の方向は、図３０の矢印ＣＣ’が示す方向であってもよい。
【０４１３】
また、バイポーラ電極ＢＵ１に含まれる各固体電解質層の位置と、バイポーラ電極ＢＵ２に含まれる各固体電解質層の位置とが、互いに一致するように、圧接する。
【０４１４】
なお、上記の圧接の方向は、図３０の矢印ＤＤ’が示す方向であってもよい。
【０４１５】
また、バイポーラ電極ＢＵ２に含まれる各固体電解質層の位置と、負極ＮＥに含まれる各固体電解質層の位置とが、互いに一致するように、圧接する。
【０４１６】
なお、上記の圧接の方向は、図３０の矢印ＥＥ’が示す方向であってもよい。
【０４１７】
工程Ｂ８により作製された電池の第２部分１０２および第３部分１０３を折り曲げる（工程Ｂ９）。
【０４１８】
このとき、折り曲げ方および各層の幅に応じて、電池の構造（巻き回し構造、つづら折り構造、など）を決定することができる。
【０４１９】
また、負極集電体ＮＣに負極端子を付設してもよい（工程Ｂ１０）。
【０４２０】
また、正極集電体ＰＣに正極端子を付設してもよい（工程Ｂ１１）。
【０４２１】
また、集電体層Ｃ１または第２の集電体層Ｃ２に電圧検出用の端子を付設してもよい（工程Ｂ１２）。
【０４２２】
例えば、上述の工程Ｂ１〜Ｂ７において用いられる各ペーストの結着剤の種類を選択することで、正極層または固体電解質層または負極層の結着剤の種類を、それぞれ、調整することができる。
【０４２３】
また、例えば、上述の工程Ｂ１〜Ｂ７において用いられる各ペーストの結着剤の含有量を調整することで、正極層または固体電解質層または負極層の結着剤の濃度を、それぞれ、調整することができる。
【０４２４】
図３１は、工程Ｂ８により作製された電池の概略構成を示す断面図である。
【０４２５】
例えば、塗工する各層の幅（ｘ方向の厚み）とｚ方向の厚みとを適切に調整することで、実施の形態３または４または５において示された各電池が、製造されうる。
【０４２６】
すなわち、図３１に示されるように、例えば、Ｌ３２＜Ｌ２２＜Ｌ１２、かつ、Ｌ１３＜Ｌ２３＜Ｌ３３とすれば、上述した電池５４００が得られる。
【０４２７】
ここで、バイポーラ電極ＢＵ２を用いなければ、折り曲げ方の調整により、上述した電池５０００または電池５１００または電池５２００または電池５３００が得られる。
【０４２８】
また、折り曲げ方および各層の幅の調整により、上述した電池５５００が得られる。すなわち、各屈曲部はいずれも同じ向きに折り曲げて、かつ、Ｌ１２＜Ｌ２２、かつ、Ｌ１３＜Ｌ２３とすれば、上述した電池５５００が得られる。ただし、電池５５００の構成であれば、積層数は２層とする。
【０４２９】
また、例えば、Ｌ３２＝Ｌ２２＝Ｌ１２、かつ、Ｌ３３＝Ｌ２３＝Ｌ１３とすれば、上述した電池４１００が得られる。
【０４３０】
ここで、バイポーラ電極ＢＵ２を用いなければ、折り曲げ方の調整により、上述した電池３０００または電池３１００または電池４０００が得られる。
【０４３１】
また、折り曲げ方および各層の幅の調整により、上述した電池４２００が得られる。すなわち、各屈曲部はいずれも同じ向きに折り曲げて、かつ、Ｌ２２＝Ｌ１２、かつ、Ｌ１３＝Ｌ２３とすれば、上述した電池４２００が得られる。ただし、電池４２００の構成であれば、積層数は２層とする。
【０４３２】
ここで、Ｌ１２は、折り曲げ前の第２部分１０２の幅である。また、Ｌ２２は、折り曲げ前の第５部分２０２の幅である。また、Ｌ３２は、折り曲げ前の第８部分３０２の幅である。また、Ｌ１３は、折り曲げ前の第３部分１０３の幅である。また、Ｌ２３は、折り曲げ前の第６部分２０３の幅である。また、Ｌ３３は、折り曲げ前の第９部分３０３の幅である。
【０４３３】
なお、上述の実施の形態１から５のそれぞれに記載の構成は、適宜、互いに、組み合わされてもよい。
【産業上の利用可能性】
【０４３４】
本開示の電池は、例えば、全固体リチウム二次電池などとして、利用されうる。
【符号の説明】
【０４３５】
ＰＣ    正極集電体
ＮＣ    負極集電体
１０１    第１部分
ＰＡ１１    第１の正極層
ＮＡ１１    第１の負極層
ＳＥ１１    第１の固体電解質層
１０２    第２部分
ＰＡ１２    第２の正極層
ＮＡ１２    第２の負極層
ＳＥ１２    第２の固体電解質層
１０３    第３部分
ＰＡ１３    第３の正極層
ＮＡ１３    第３の負極層
ＳＥ１３    第３の固体電解質層
Ｃ１    集電体層
Ｃ２    第２の集電体層
２０１    第４部分
ＰＡ２１    第４の正極層
ＮＡ２１    第４の負極層
ＳＥ２１    第４の固体電解質層
２０２    第５部分
ＰＡ２２    第５の正極層
ＮＡ２２    第５の負極層
ＳＥ２２    第５の固体電解質層
２０３    第６部分
ＰＡ２３    第６の正極層
ＮＡ２３    第６の負極層
ＳＥ２３    第６の固体電解質層
【図１】
2017069195.tif 000003
【図２】
2017069195.tif 000004
【図３】
2017069195.tif 000005
【図４】
2017069195.tif 000006
【図５】
2017069195.tif 000007
【図６】
2017069195.tif 000008
【図７】
2017069195.tif 000009
【図８】
2017069195.tif 000010
【図９】
2017069195.tif 000011
【図１０】
2017069195.tif 000012
【図１１】
2017069195.tif 000013
【図１２】
2017069195.tif 000014
【図１３】
2017069195.tif 000015
【図１４】
2017069195.tif 000016
【図１５】
2017069195.tif 000017
【図１６】
2017069195.tif 000018
【図１７】
2017069195.tif 000019
【図１８】
2017069195.tif 000020
【図１９】
2017069195.tif 000021
【図２０】
2017069195.tif 000022
【図２１】
2017069195.tif 000023
【図２２】
2017069195.tif 000024
【図２３】
2017069195.tif 000025
【図２４】
2017069195.tif 000026
【図２５】
2017069195.tif 000027
【図２６】
2017069195.tif 000028
【図２７】
2017069195.tif 000029
【図２８】
2017069195.tif 000030
【図２９】
2017069195.tif 000031
【図３０】
2017069195.tif 000032
【図３１】
2017069195.tif 000033